(57)【要約】  本開示は３Ｄ印刷のための造形材料に関する。この造形材料は、ポリプロピレンおよび少なくとも１つのエラストマーを含むポリマー粒子を含有する。このポリマー粒子は表面活性コーティングを含んでいる。【特許請求の範囲】
【請求項１】
３Ｄ印刷のための造形材料であって、ポリプロピレンおよび少なくとも１つのエラストマーを含有するポリマー粒子を含み、ここでポリマー粒子が表面活性コーティングを含む、造形材料。
【請求項２】
ポリマー粒子は、
ポリプロピレンおよび少なくとも１つのエラストマーを含む複合ポリマー粒子、および／または
（ｉ）ポリプロピレン粒子および（ii）少なくとも１つのエラストマーを含有する粒子の物理的混合物を含む、請求項１の造形材料。
【請求項３】
ポリマー粒子は、ポリプロピレンおよび少なくとも１つのエラストマーを含有する複合ポリマー粒子を含む、請求項２の造形材料。
【請求項４】
複合ポリマー粒子は、ポリプロピレン粒子および少なくとも１つのエラストマーを含有する粒子を含む、請求項３の造形材料。
【請求項５】
複合ポリマー粒子は、ポリプロピレンを含むマトリックス中に分散された、少なくとも１つのエラストマーを含有する粒子を含む、請求項３の造形材料。
【請求項６】
ポリマー粒子は、（ｉ）ポリプロピレン粒子および（ii）少なくとも１つのエラストマーを含有する粒子の物理的混合物を含む、請求項２の造形材料。
【請求項７】
プロピレンポリマーは、プロピレンおよびＣ２またはＣ４−８オレフィンから選択されるコモノマーのブロックコポリマーである、請求項１の造形材料。
【請求項８】
コモノマーは、エチレン、１−ヘキセンおよび／またはブタジエンから選択される、請求項７の造形材料。
【請求項９】
ブロックコポリマーは、プロピレンおよび５から２０重量％のコモノマーのコポリマーである、請求項７の造形材料。
【請求項１０】
エラストマーは、造形材料の合計重量の５から５０重量％の量で存在する、請求項１の造形材料。
【請求項１１】
表面活性コーティングは、界面活性剤または酸性ポリマーを含む、請求項１の造形材料。
【請求項１２】
ポリマー粒子は、次の粒径分布：Ｄ５０が４５μｍから７０μｍ、Ｄ１０が２０μｍから５０μｍ、そしてＤ９０が７５μｍから１２０μｍを有する、請求項１の造形材料。
【請求項１３】
３Ｄ印刷のための造形材料であって、ポリプロピレンを含むマトリックス中に分散した少なくとも１つのエラストマーの粒子を含有する複合ポリマー粒子を含み、ここでエラストマーは複合ポリマー粒子の合計重量に基づいて約３から約５０重量％の量で存在し、そしてポリプロピレンはプロピレンおよびＣ２またはＣ４−８オレフィンから選択されるコモノマーのブロックコポリマーを含有する、造形材料。
【請求項１４】
３次元印刷キットであって
少なくとも１つの赤外線吸収性化合物を含有する融合剤、および
３Ｄ印刷のための造形材料を含み、造形材料は
ａ）ポリプロピレンおよび少なくとも１つのエラストマーを含むポリマー粒子、ここでポリマー粒子は表面活性コーティングを含有する、および／または
ｂ）ポリプロピレンを含むマトリックス中に分散した少なくとも１つのエラストマーの粒子を含有するポリマー複合粒子、ここでエラストマーは複合ポリマー粒子の合計重量に基づいて約３から約５０重量％の量で存在し、そしてポリプロピレンはプロピレンおよびＣ２またはＣ４−８オレフィンから選択されるコモノマーのブロックコポリマーを含有する、
を含有している、３次元印刷キット。
【請求項１５】
３次元印刷のための方法であって：
造形材料の層を造形プラットフォーム上に堆積し、ここで造形材料は
ａ）ポリプロピレンおよび少なくとも１つのエラストマーを含むポリマー粒子、ここでポリマー粒子は表面活性コーティングを含有する、および／または
ｂ）ポリプロピレンを含むマトリックス中に分散した少なくとも１つのエラストマーの粒子を含有するポリマー複合粒子、ここでエラストマーは複合ポリマー粒子の合計重量に基づいて約３から約５０重量％の量で存在し、そしてポリプロピレンはプロピレンおよびＣ２またはＣ４−８オレフィンから選択されるコモノマーのブロックコポリマーを含有する、を含み；
３Ｄオブジェクトモデルに基づいて、造形材料の層の少なくとも一部分の上に融合剤を選択的に適用し、そして
造形材料を加熱して造形材料の一部分を少なくとも部分的に結合させることを含む、方法。
【発明の詳細な説明】
【背景技術】
【０００１】
３次元（３Ｄ）印刷は、３次元の固体部品をデジタルモデルから作成するために使用される、付加印刷プロセスであってよい。３Ｄ印刷はしばしば、ラピッドプロダクトプロトタイピング、金型生成、金型マスター生成、および短期間製造でよく使用されている。いくつかの３Ｄ印刷技術は付加プロセスと考えられるが、その理由はそれらが材料（これは幾つかの例では、造形材料、バインダーおよび／または他の印刷液体（単数または複数）、またはこれらの組み合わせを含みうる）の連続した層の適用を含むからである。これは、最終部品を作成するために材料の除去に依ることが多い他の機械加工プロセスとは異なる。幾つかの３Ｄ印刷方法は、造形材料を一体に結合するために、化学的バインダーまたは接着剤を使用する。他の３Ｄ印刷方法は、造形材料の少なくとも部分的な硬化、熱的併合／融合、溶融、焼結その他を伴っており、材料の合体についての機構は、使用される造形材料の種類に依存してよい。幾つかの材料については、少なくとも部分的な溶融を熱支援押出しを用いて達成してよく、そして幾つかの他の材料については（例えば重合可能な材料）、硬化または融合を、例えば紫外光または赤外光を使用して達成してよい。
【図面の簡単な説明】
【０００２】
本開示の例の特徴は、以下の詳細な説明および図面を参照することによって明らかになるが、そこにおいて同様の参照番号は、恐らく同一ではないが同様の構成要素に対応する。簡潔にするために、参照番号または既に説明した機能を有する特徴は、それらが現れる他の図面との関連では、説明される場合も、説明されない場合もある。
【０００３】
図１ａは複合粒子の例の概略図であり；そして図１ｂはポリプロピレン粒子およびエラストマー粒子の例の概略図であり；
【０００４】
図２は３次元印刷方法の例を示す流れ図であり；
【０００５】
図３Ａから図３Ｅは本願に開示された３Ｄ印刷方法の例を使用した３Ｄ部品の形成を示す概略的な部分断面図であり；そして
【０００６】
図４は本願に開示された３Ｄ印刷システムの例の単純化された等測概略図である。
【発明を実施するための形態】
【０００７】
３次元（３Ｄ）印刷の幾つかの例は、ポリマー粒子を含む造形材料をパターン形成するために、融合剤（放射線吸収剤を含む）を使用してよい。こうした例においては、造形材料の層全体が放射線に曝露されてよいが、しかし造形材料のパターン形成された領域（それは幾つかの場合には、層全体より小さい）が融合／合体および硬化されて、３Ｄ部品の層になる。
【０００８】
パターン形成された領域においては、融合剤は造形材料のポリマー粒子の間の空所を少なくとも部分的に貫通することが可能であってよい。融合剤はまた、造形材料のポリマー粒子の外側表面上に展延可能であってよい。この融合剤は放射線を吸収し、吸収した放射線を熱エネルギーに変換してよく、熱エネルギーは次いで、融合剤と接触している造形材料を融合／合体させる。融合／合体は造形材料のポリマー粒子の接合、結合または混合を生じて、単一の実在（例えば３Ｄ部品の層）を形成させる。融合／合体は少なくとも部分的な熱的併合、溶融、結合、および／または造形材料のポリマー粒子を合体させる幾つかの他の機構を伴ってよく、３Ｄ部品の層を形成する。
【０００９】
本願で使用するところでは、「キット」は１つまたはより多くの成分を含んでいてよく、ここで異なる成分は印刷に先立ちまたは印刷の間、別々にまたは任意の組み合わせでもって１つまたはより多くの容器内に収容されているが、それらの成分は印刷の間に一緒に組み合わせることができる。容器は任意の種類の器、箱、または任意の材料で作成された容れ物であることができる。
【００１０】
本願で使用するところでは、幾つかの用語の末尾にある「（単数または複数）」は、それらの用語／語句が幾つかの例では単数であってよく、また幾つかの例では複数であってよいことを示している。「（単数または複数）」のない用語もまた、多くの例において単数または複数で使用されてよいことが理解されるべきである。
【００１１】
本開示の第１態様によれば、３Ｄ印刷のための造形材料が提供される。この造形材料は、ポリプロピレンおよび少なくとも１つのエラストマーを含むポリマー粒子を含んでいる。このポリマー粒子は、表面活性コーティングを含んでいる。
【００１２】
本開示のさらなる態様によれば、３Ｄ印刷のための造形材料が提供される。この造形材料は、ポリプロピレンを含むマトリックス中に分散された少なくとも１つのエラストマーの粒子を含む、複合ポリマー粒子を含んでいる。エラストマーは複合ポリマー粒子の合計重量に基づいて約３から約５０重量％の量で存在し、そしてポリプロピレンは、プロピレンおよびＣ２またはＣ４−８オレフィンから選択されるコモノマーのブロックコポリマーを含んでいる。
【００１３】
よりさらなる態様においては、３次元印刷キットが提供され、これは
少なくとも１つの赤外線吸収性化合物を含む融合剤、および
３Ｄ印刷用の造形材料を含み、この造形材料は、ａ）ポリプロピレンおよび少なくとも１つのエラストマーを含むポリマー粒子、ここでポリマー粒子は表面活性コーティングを含む、および／またはｂ）ポリプロピレンを含むマトリックス中に分散した少なくとも１つのエラストマーの粒子を含むポリマー複合粒子を含み、ここでエラストマーは複合ポリマー粒子の合計重量に基づいて約３から約５０重量％の量で存在し、そしてポリプロピレンはプロピレンおよびＣ２またはＣ４−８オレフィンから選択されるコモノマーのブロックコポリマーを含む。
【００１４】
幾つかの例では、キットはさらに仕上げ向上剤（ディテール化剤）を含んでいてよい。
【００１５】
別の態様においては、３次元印刷方法が提供される。この方法は、造形プラットフォーム上に造形材料の層を堆積させることを含む。この造形材料は、ａ）ポリプロピレンおよび少なくとも１つのエラストマーを含むポリマー粒子、ここでポリマー粒子は表面活性コーティングを含む、および／またはｂ）ポリプロピレンを含むマトリックス中に分散した少なくとも１つのエラストマーの粒子を含むポリマー複合粒子を含み、ここでエラストマーは複合ポリマー粒子の合計重量に基づいて約３から約５０重量％の量で存在し、そしてポリプロピレンはプロピレンおよびＣ２またはＣ４−８オレフィンから選択されるコモノマーのブロックコポリマーを含む。３Ｄオブジェクトモデルに基づき、融合剤は造形材料の層の少なくとも一部分の上に選択的に適用される。造形材料は次いで加熱されて、造形材料のその部分を少なくとも部分的に結合させる。
【００１６】
幾つかの例では、３次元印刷方法は、自動車部品を印刷するために採用されてよい。
【００１７】
特定の用途については、市販の造形材料から３Ｄ印刷部品を製造することが難しい場合があることが見出されている。例えば、特定の用途については、例えば剛性、衝撃強度、および／または曲げ弾性率の所望の組み合わせを達成するのが難しい場合がある。ポリマー材料の可撓性を増大させるためには可塑剤を添加してよいが、可塑剤は時間が経つと材料から滲み出す場合がある。これは例として、食品用途については望ましくないであろう。これはまた、材料の長期特性に対して負の影響を及ぼしうる。
【００１８】
本開示においては、３Ｄ印刷用の造形材料が開発されている。この造形材料は、ポリプロピレンおよび少なくとも１つのエラストマーを含むポリマー粒子を含む。ポリマー粒子は表面活性コーティングを含んでいる。この造形材料のポリマー粒子は、ポリプロピレン粒子とエラストマー粒子の物理的な混合物を含んでいてよい。代替的または付加的に、ポリマー粒子は、ポリプロピレンおよび少なくとも１つのエラストマーを含む複合ポリマー粒子であってよい。
【００１９】
このようにしてエラストマーとポリプロピレンをブレンドすることにより、印刷部品が所望の性質の組み合わせを有しうるように、造形材料の特性を調節することができる。例えば、エラストマーとポリプロピレンを混合することにより、例えば自動車用途にとって望ましい剛性、衝撃強度、および／または可撓性を備えた３Ｄ印刷部品を製造することが可能でありうる。さらにまた、表面活性コーティングはポリマー粒子と、３Ｄ印刷の間に適用された融合剤との間の表面接触を改善してよく、３Ｄ印刷部品がより効率的に印刷されることを可能にする。
【００２０】
造形材料のポリマー粒子が、（ｉ）ポリプロピレン粒子および（ii）少なくとも１つのエラストマーを含む粒子の物理的混合物を含む場合には、（ｉ）ポリプロピレン粒子および（ii）少なくとも１つのエラストマーを含む粒子のそれぞれが、表面活性コーティングを含んでいてよい。幾つかの例では、（ｉ）ポリプロピレン粒子および（ii）少なくとも１つのエラストマーを含む粒子に対して、同じ表面活性コーティングが適用される。他の例においては、（ｉ）ポリプロピレン粒子は、（ii）少なくとも１つのエラストマーを含む粒子上の表面コーティングとは異なる表面活性コーティングを含んでいてよい。ポリプロピレン粒子とエラストマー粒子を適切に混合することにより、例えば、ドライブレンドすることにより、均一な混合物が製造されうる。その結果、この造形材料は、均一な特性を有する３Ｄ印刷部品を製造するために使用されてよい。
【００２１】
造形材料のポリマー粒子が、ポリプロピレンおよび少なくとも１つのエラストマーを含む複合ポリマー粒子を含んでいる場合には、複合粒子は、ポリプロピレン粒子とエラストマー粒子を含んでいてよい。代替的には、複合ポリマー粒子は、ポリプロピレンのマトリックス中に分散された少なくとも１つのエラストマーの粒子を含んでいてよい。このエラストマー粒子は、ポリプロピレンの「海」に分散された「島」であると考えることができる。さらに別の代替例においては、複合粒子は、エラストマーのマトリックス中に分散されたポリプロピレン粒子を含んでいてよい。かくしてこの例においては、ポリプロピレン粒子は、エラストマーの海に分散された「島」であると考えることができる。複合粒子を形成することにより、ポリプロピレンとエラストマーを造形材料全体にわたって均一に分散することが可能になりうる。その結果として、この造形材料は均一な特性を有する３Ｄ印刷部品を製造するために使用されてよい。
【００２２】
ポリマー粒子
造形材料のポリマー粒子は、以下の粒径分布を有していてよい（体積基準）：Ｄ１０：約２０μｍから約４５μｍ；Ｄ５０：約５０μｍから約８５μｍ；およびＤ９０：約９０μｍから約１４０μｍ。幾つかの例では、Ｄ１０は約１５μｍから約５０μｍ、または約２０μｍから約４５μｍ、または約２５μｍから約４０μｍ、または約３０μｍから約３５μｍであることができる。幾つかの例では、Ｄ５０は約５０μｍから約８５μｍ、または約５５μｍから約８０μｍ、または約６０μｍから約７５μｍ、または約６０μｍから約７０μｍ、または約５０μｍから約６５μｍであることができる。幾つかの例では、Ｄ９０は約８５μｍから約１３０μｍ、または約９０μｍから約１２５μｍ、または約９５μｍから約１２０μｍ、または約１１０μｍから約１１５μｍであることができる。
【００２３】
幾つかの例では、ポリマー粒子の細粒分含有率（３０μｍ未満）は約１０体積％未満、例えば、約８体積％未満または約６体積％であってよい。幾つかの例では、細粒分含有率は約５体積％未満、例えば、約４体積％未満または約２体積％未満であってよい。細粒分含有率は乾燥ポリマー粒子について測定され、ＩＳＯ８１３０／１３に従って決定されてよい。
【００２４】
ポリマー粒子がポリプロピレン粒子とエラストマー粒子の混合物を含む場合には、この混合物は、以下の粒径分布を有してよい（体積基準）：Ｄ１０：約２０μｍから約４５μｍ；Ｄ５０：約５０μｍから約８５μｍ；およびＤ９０：約９０μｍから約１４０μｍ。幾つかの例では、Ｄ１０は約１５μｍから約５０μｍ、または約２０μｍから約４５μｍ、または約２５μｍから約４０μｍ、または約３０μｍから約３５μｍであることができる。幾つかの例では、Ｄ５０は約５０μｍから約８５μｍ、または約５５μｍから約８０μｍ、または約６０μｍから約７５μｍ、または約６０μｍから約７０μｍ、または約５０μｍから約６５μｍであることができる。幾つかの例では、Ｄ９０は約８５μｍから約１３０μｍ、または約９０μｍから約１２５μｍ、または約９５μｍから約１２０μｍ、または約１１０μｍから約１１５μｍであることができる。
【００２５】
この粒子混合物の細粒分含有率（３０μｍ未満）は、約１０体積％未満、例えば、約８体積％未満または約６体積％未満であってよい。幾つかの例では、細粒分含有率は約５体積％未満、例えば、約４体積％未満または約２体積％未満であってよい。細粒分含有率は乾燥粒子混合物について測定され、ＩＳＯ８１３０／１３に従って決定されてよい。
【００２６】
ポリマー粒子がポリプロピレンとエラストマーを含む複合粒子である場合には、この複合粒子は、以下の粒径分布を有してよい（体積基準）：Ｄ１０：約２０μｍから約４５μｍ；Ｄ５０：約５０μｍから約８５μｍ；およびＤ９０：約９０μｍから約１４０μｍ。幾つかの例では、Ｄ１０は約１５μｍから約５０μｍ、または約２０μｍから約４５μｍ、または約２５μｍから約４０μｍ、または約３０μｍから約３５μｍであることができる。幾つかの例では、Ｄ５０は約５０μｍから約８５μｍ、または約５５μｍから約８０μｍ、または約６０μｍから約７５μｍ、または約６０μｍから約７０μｍ、または約５０μｍから約６５μｍであることができる。幾つかの例では、Ｄ９０は約８５μｍから約１３０μｍ、または約９０μｍから約１２５μｍ、または約９５μｍから約１２０μｍ、または約１１０μｍから約１１５μｍであることができる。
【００２７】
この複合粒子の細粒分含有率（３０μｍ未満）は、約１０体積％、例えば、約８体積％未満または約６体積％未満であってよい。幾つかの例では、細粒分含有率は約５体積％未満、例えば、約４体積％未満または約２体積％未満であってよい。細粒分含有率は乾燥複合粒子について測定され、ＩＳＯ８１３０／１３に従って決定されてよい。
【００２８】
造形材料は、同様の大きさの粒子または異なる大きさの粒子から構成されていてよい。「大きさ」または「粒径」という用語は、本願で使用するところでは、実質的に球形の粒子の直径、または非球形粒子の平均径（すなわち、粒子全体にわたる複数の直径の平均）、または非球形粒子の有効径（すなわち、非球形粒子と同じ質量および密度を有する球の直径）を指している。実質的に球形の粒子（すなわち、球形またはほぼ球形）は、＞０.８４の真球度を有している。かくして、＜０.８４の真球度を有する個々の粒子はすべて、非球形（不規則形状）であるとみなされる。
【００２９】
ポリマー粒子は、少なくとも約０.８５ｇ／ｃｍ３、例えば、少なくとも約０.８７ｇ／ｃｍ３の材料密度を有する材料から形成されてよい。幾つかの例では、材料密度は高くとも約１.５ｇ／ｃｍ３、例えば、高くとも約１.４ｇ／ｃｍ３であってよい。幾つかの例では、材料密度は約０.８５から約１.５ｇ／ｃｍ３、例えば、約０.８７から約１.４ｇ／ｃｍ３であってよい。幾つかの例では、材料密度は約０.９から約１.３ｇ／ｃｍ３、例えば、約０.９１から約１.２ｇ／ｃｍ３、例として約０.９１から約１.１９ｇ／ｃｍ３または１.００ｇ／ｃｍ３であってよい。材料密度はＩＳＯ１１８３に従って、２３℃で測定されてよい。
【００３０】
ポリマー粒子がポリプロピレン粒子とエラストマー粒子の混合物を含む場合には、混合物の材料密度は少なくとも約０.８５ｇ／ｃｍ３、例えば、少なくとも約０.８７ｇ／ｃｍ３であってよい。幾つかの例では、材料密度は高くとも約１.５ｇ／ｃｍ３、例えば、高くとも約１.４ｇ／ｃｍ３であってよい。幾つかの例では、材料密度は約０.８５から約１.５ｇ／ｃｍ３、例えば、約０.８７から約１.４ｇ／ｃｍ３であってよい。幾つかの例では、材料密度は約０.９から約１.３ｇ／ｃｍ３、例えば、約０.９１から約１.２ｇ／ｃｍ３、例として０.９１から１.１９ｇ／ｃｍ３または１.００ｇ／ｃｍ３であってよい。材料密度はＩＳＯ１１８３に従って、２３℃で測定されてよい。
【００３１】
ポリマー粒子がポリプロピレンおよびエラストマーを含む複合粒子である場合には、複合粒子は高くとも約１.５ｇ／ｃｍ３、例えば、高くとも約１.４ｇ／ｃｍ３の材料密度を有してよい。幾つかの例では、材料密度は高くとも約１.５ｇ／ｃｍ３、例えば、高くとも約１.４ｇ／ｃｍ３であってよい。幾つかの例では、材料密度は約０.８５から約１.５ｇ／ｃｍ３、例えば、約０.８７から約１.４ｇ／ｃｍ３であってよい。幾つかの例では、材料密度は約０.９から約１.３ｇ／ｃｍ３、例えば、約０.９１から約１.２ｇ／ｃｍ３、例として０.９１から１.１９ｇ／ｃｍ３または１.００ｇ／ｃｍ３であってよい。材料密度はＩＳＯ１１８３に従って、２３℃で測定されてよい。
【００３２】
ポリマー粒子は、ＩＳＯ１１３３に従って２３０℃、２.１６ｋｇで測定して、少なくとも約８ｇ／１０分、例えば、少なくとも約９ｇ／１０分のメルトフローレートを有する材料から形成されてよい。メルトフローレートは高くとも約１８ｇ／１０分、例えば、高くとも約１６ｇ／１０分であってよい。幾つかの例では、メルトフローレートは約８から約１８ｇ／１０分、例として約９から約１６ｇ／１０分であってよい。幾つかの例では、メルトフローレートは約９から約１４ｇ／１０分、例として約１０から約１２ｇ／１０分であってよい。
【００３３】
ポリマー粒子がポリプロピレン粒子とエラストマー粒子の混合物を含む場合には、この混合物の材料のメルトフローレートは（ＩＳＯ１１３３、２３０℃、２.１６ｋｇ）、少なくとも約８ｇ／１０分、例えば、少なくとも約９ｇ／１０分であってよい。このメルトフローレートは高くとも約１８ｇ／１０分、例えば、高くとも約１６ｇ／１０分であってよい。幾つかの例では、メルトフローレートは約８から約１８ｇ／１０分、例として約９から約１６ｇ／１０分であってよい。幾つかの例では、メルトフローレートは約９から約１４ｇ／１０分、例として約１０から約１２ｇ／１０分であってよい。
【００３４】
ポリマー粒子がポリプロピレンおよびエラストマーを含む複合粒子である場合には、この複合材の材料のメルトフローレートは（ＩＳＯ１１３３、２３０℃、２.１６ｋｇ）、少なくとも約８ｇ／１０分、例えば、少なくとも約９ｇ／１０分であってよい。このメルトフローレートは高くとも約１８ｇ／１０分、例えば、高くとも約１６ｇ／１０分であってよい。幾つかの例では、メルトフローレートは約８から約１８ｇ／１０分、例として約９から約１６ｇ／１０分であってよい。幾つかの例では、メルトフローレートは約９から約１４ｇ／１０分、例として約１０から約１２ｇ／１０分であってよい。
【００３５】
ポリマー粒子は、１６０μｍ／ｍｍＫ未満、例えば、１５０μｍ／ｍｍＫまたはそれ未満、１００μｍ／ｍｍＫまたはそれ未満または８０μｍ／ｍｍＫまたはそれ未満の線熱膨張率（ＩＳＯ１１３５９−２ＴＭＡ）を有する材料から形成されていてよい。
【００３６】
ポリマー粒子は、１重量％未満、例えば０.７重量％未満の水分含量（ＩＳＯ１５５１２）を有する材料から形成されてよい。
【００３７】
幾つかの例では、ポリマー粒子は、約９から約１４ｇ／１０分、例として約１０から約１２ｇ／１０分のメルトフローレート、そして約０.９から約１.３ｇ／ｃｍ３、例えば、約０.９１から約１.２ｇ／ｃｍ３、例として約０.９１から約１.１９ｇ／ｃｍ３の材料密度を有する材料から形成されてよい。幾つかの例では、ポリマー粒子は、約１０から約１２ｇ／１０分のメルトフローレートおよび約０.９１から約１.００ｇ／ｃｍ３の材料密度を有する材料から形成されてよい。
【００３８】
幾つかの例では、ポリマー粒子が複合粒子である場合、複合粒子は、約９から約１４ｇ／１０分、例として約１０から約１２ｇ／１０分のメルトフローレート、そして約０.９から約１.３ｇ／ｃｍ３、例えば、約０.９１から約１.２ｇ／ｃｍ３、例として約０.９１から約１.１９ｇ／ｃｍ３の材料密度を有する材料から形成されてよい。幾つかの例では、複合粒子は、約１０から約１２ｇ／１０分のメルトフローレートおよび約０.９１から約１.００ｇ／ｃｍ３の材料密度を有する材料から形成されてよい。
【００３９】
幾つかの例では、ポリマー粒子が粒子の混合物である場合、この混合物は、約９から約１４ｇ／１０分、例として約１０から約１２ｇ／１０分のメルトフローレート、そして約０.９から約１.３ｇ／ｃｍ３、例えば、約０.９１から約１.２ｇ／ｃｍ３、例として約０.９１から約１.１９ｇ／ｃｍ３の材料密度を有する材料から形成されてよい。幾つかの例では、この混合物は、約１０から約１２ｇ／１０分のメルトフローレートおよび約０.９１から約１.００ｇ／ｃｍ３の材料密度を有する材料から形成されてよい。
【００４０】
ポリマー粒子は、任意の適切な形状を有していてよい。例えば、ポリマー粒子は粉体から形成されていてよい。粉体は、実質的に球形または不規則形状の粒子を含んでいてよい。幾つかの例では、粒子は繊維、例えば長いストランドまたは材料の糸から切断された、短繊維を含んでいてよい。
【００４１】
ポリプロピレン
上で説明したように、造形材料はポリプロピレンを含むポリマー粒子を含んでいる。ポリプロピレンは、プロピレンホモポリマー、プロピレンコポリマー、プロピレンターポリマー、またはこれらの組み合わせであってよい。幾つかの例では、ポリプロピレンは、プロピレンおよびＣ２またはＣ４−８オレフィンから選択されるコモノマーのコポリマーであってよい。
【００４２】
適切なコモノマーの例は、エチレン、１−ブテン、１−ペンテン、１−ヘキセン、１−オクテン、４−メチル−１−ペンテン、ブタジエン、およびこれらのブレンドであってよい。幾つかの例では、コモノマーは、エチレン、１−ヘキセン、およびブタジエンの少なくとも１つから選択されてよい。
【００４３】
コポリマーの例には、ランダムコポリマーまたはブロックコポリマーが含まれる。例としては、エチレン−プロピレンランダムコポリマー、エチレン−プロピレン交互コポリマー、エチレン−プロピレンブロックコポリマー、エチレン−プロピレン−ブテンターポリマー、エチレン−プロピレン−ペンテンターポリマー、エチレン−プロピレン−オクテンターポリマー、エチレン−プロピレン−４−メチル−１−ペンテンターポリマー、コンパウンディングおよび／またはドライブレンドによって製造された、これらのポリマーの物理的ブレンドが含まれる。幾つかの例では、コポリマーは、プロピレンおよびエチレン、１−ヘキセンおよびブタジエンの少なくとも１つから選ばれたコモノマーのブロックコポリマーであってよい。
【００４４】
幾つかの例では、ポリプロピレンは、プロピレンおよびコモノマーのコポリマーであってよい。コモノマーは上記で概略的に説明したものであってよい。幾つかの例では、コモノマーはエチレン、１−ヘキセンおよびブタジエンの少なくとも１つから選択されてよい。コモノマーの含有量は、少なくとも約１重量％、例えば、少なくとも約３重量％または少なくとも約５重量％であってよい。コモノマーの含有量は、高くとも約７０重量％、例えば、高くとも約５０重量％または高くとも約３０重量％であってよい。コモノマーの含有量は、約１から約７０重量％、例えば、約３から約５０重量％または約５から約３０重量％であってよい。幾つかの例では、コモノマーの含有量は約８から約２０重量％または約１０から約１５重量％であってよい。
【００４５】
ポリプロピレンは、約５５,０００ｇ／ｍｏｌと約６５,０００ｇ／ｍｏｌの間の数平均分子量（Ｍｎ）、約２８０,０００ｇ／ｍｏｌと約３２５,０００ｇ／ｍｏｌの間の重量平均分子量（Ｍｗ）、および約４から約７、例として約５の多分散性（ＰＤＩ＝Ｍｗ／Ｍｎ）を有してよい。
【００４６】
ポリプロピレンは、任意の適切な重合触媒を使用して形成してよい。重合触媒の例には、チタン、マグネシウム、ハロゲンおよび電子供与体を含有する固体触媒成分、有機アルミニウム化合物成分、および電子供与体成分を相互に接触状態に置くことによって得られるチーグラー系固体触媒；およびメタロセン化合物および共触媒成分を特定の担体上に支持することによって得られるメタロセン系固体触媒が含まれる。これらの触媒は、組み合わせて使用してもよい。
【００４７】
幾つかの例では、ポリマーの分子量を調節するために、水素のような連鎖移動剤を組み合わせて使用してもよい。
【００４８】
ポリプロピレンは、約１３０℃と約１４０℃の間、または約１１０℃と約１５０℃の間、または約１２０℃と約１３０℃の間、または約１３１℃と約１３９℃の間、または約１３２℃と約１３８℃の間、または約１３３℃と約１３７℃の間、または約１３４℃と約１３６℃の間、または約１３５℃の融解ピーク温度を有することができる。
【００４９】
ポリプロピレンは、約９８℃と約１０５℃の間、または約９０℃と約１１０℃の間、または約９１℃と約１０９℃の間、または約９２℃と約１０８℃の間、または約９３℃と約１０７℃の間、または約９４℃と約１０６℃の間、または約９５℃と約１０５℃の間、または約９６℃と約１０４℃の間、または約９７℃と約１０３℃の間、または約９８℃と約１０２℃の間、または約９９℃と約１０１℃の間、または約１００℃の結晶化ピーク温度を有することができる。
【００５０】
ポリプロピレンは、約１９０℃で少なくとも約４ｇ／１０分、または約１９０℃で少なくとも約５ｇ／１０分、または約１９０℃で少なくとも約６ｇ／１０分、または約１９０℃で少なくとも約７ｇ／１０分、または約１９０℃で少なくとも約８ｇ／１０分、または約１９０℃で少なくとも約９ｇ／１０分、または約１９０℃で少なくとも約１０ｇ／１０分、または約１９０℃で約３ｇ／１０分から約１１ｇ／１０分、または約１９０℃で約４ｇ／１０分から約１０ｇ／１０分、または約１９０℃で約５ｇ／１０分から約９ｇ／１０分、または約１９０℃で約６ｇ／１０分から約８ｇ／１０分、または約１９０℃で約７ｇ／１０分のメルトフローインデックスを有することができる。メルトフローインデックスは、ＩＳＯ１１３３により２３０℃、２.１６ｋｇで決定されてよい。
【００５１】
ポリプロピレンは１９０℃において、約３００Ｐａ.ｓと約８０００Ｐａ.ｓの間、例えば、約３０００Ｐａ.ｓと約７０００Ｐａ.ｓの間のゼロ剪断溶融粘度を有することができる（プレート−プレート配置で０.００１Ｈｚにて測定）。
【００５２】
造形材料がポリプロピレン粒子とエラストマー粒子の混合物を含む場合には、ポリプロピレン粒子は以下の粒径分布を有してよい（体積基準）：Ｄ１０：約２０μｍから約４５μｍ；Ｄ５０：約５０μｍから約８５μｍ；およびＤ９０：約９０μｍから約１４０μｍ。幾つかの例では、Ｄ１０は約１５μｍから約５０μｍ、または約２０μｍから約４５μｍ、または約２５μｍから約４０μｍ、または約３０μｍから約３５μｍであることができる。幾つかの例では、Ｄ５０は約５０μｍから約８５μｍ、または約５５μｍから約８０μｍ、または約６０μｍから約７５μｍ、または約６０μｍから約７０μｍ、または約５０μｍから約６５μｍであることができる。幾つかの例では、Ｄ９０は約８５μｍから約１３０μｍ、または約９０μｍから約１２５μｍ、または約９５μｍから約１２０μｍ、または約１１０μｍから約１１５μｍであることができる。
【００５３】
ポリプロピレンは、造形材料の合計重量の少なくとも約４０重量％、例えば、少なくとも約５０重量％、少なくとも約６０重量％の量で存在してよい。幾つかの例では、ポリプロピレンは造形材料の合計重量の高くとも９９重量％、例えば、高くとも９５重量％または９０重量％の量で存在してよい。幾つかの例では、ポリプロピレンは造形材料の合計重量の約４０から約９９重量％、例えば、約５０から約９５重量％または約６０から約９０重量％の量で存在してよい。
【００５４】
エラストマー
上述したように、造形材料は、エラストマーを含むポリマー粒子を含んでいる。任意の適切なエラストマーを使用してよい。例えば、熱可塑性エラストマーを使用してよい。
【００５５】
例としては、オレフィン系エラストマー、例えば、エチレンプロピレンゴム（ＥＰＲ）エラストマーが含まれる。ＥＰＲエラストマーの例の骨格式を以下に示す：
【化１】
2021519709.tif 000002
【００５６】
別の例では、エチレンプロピレンジエンモノマー（ＥＰＤＭ）を使用してよい。ＥＰＤＭは、エチレン、プロピレン、および少量の非共役ジエンモノマー（例えば３〜９パーセント）のコポリマーである。このジエンモノマーは、加硫のための架橋部位を提供してよい。
【００５７】
適切なジエンの例は、ジシクロペンタジエン、エチリデンノルボルネン、または１,４−ヘキサジエンであってよい。ＥＰＤＭゴムの適切な製造元および供給元には、ダウケミカル社、エクソンモービル社、およびライオンエラストマー社が含まれる。
【００５８】
他の例としてはスチレン系エラストマーが含まれる。ひとつの例はスチレンブタジエンゴム（ＳＢＲ）であってよい。ＳＢＲは、ブタジエンとスチレンのランダムコポリマーである。スチレンは、コポリマーの重量の約１０から約２５重量パーセントの量で存在してよい。ＳＢＲゴムの製造元には、ファイアストーン社、ダイナソル社、エニ社、旭化成社、ＬＧ化学社、グッドイヤー社、ＪＳＲ社、およびランクセス社が含まれる。
【００５９】
幾つかの例では、スチレン系ブロックコポリマーがエラストマーとして使用される。そうしたコポリマーの例は、スチレンとブタジエン（ＳＢＳ）、またはスチレンと２−メチル−１,３−ブタジエン（ＳＩＳ）の共重合によって製造されてよい。別の例は、スチレン−エチレン−ブタジエン−スチレンゴム（ＳＥＢＳ）であってよい。こうしたスチレン系ブロックコポリマーの製造元には、ファイアストーン社、グッドイヤー社、クレイトン社、ランクセス社、日本ゼオン社のＳＩＳ、およびＪＳＲ社が含まれる。
【００６０】
幾つかの例では、エラストマーはウレタンエラストマーであってよい。ポリエーテルウレタンエラストマー、ポリエステルウレタンエラストマー、およびポリウレアエラストマーを使用してよい。
【００６１】
幾つかの例では、エラストマーは天然または合成のポリイソプレンゴム（ＮＲ、ＩＲ）、クロロスルホン化エチレン（ＣＳＭ）、アクリルゴム（ＡＢＲ）、ニトリルゴム（ＮＢＲ）、ハロゲン化ブチルゴム、クロロプレン、ポリエーテルブロックアミド（ＰＥＢＡ、ＴＰＡ）、フロオロエラストマー（ＦＫＭ）、パーフルオロエラストマー（ＦＦＫＭ）、シリコーンエラストマーであってよい。
【００６２】
エラストマーは、造形材料の合計重量の少なくとも約１重量％、例えば、少なくとも約２重量％、少なくとも約５重量％の量で存在してよい。幾つかの例では、エラストマーは、造形材料の合計重量の高くとも６０重量％、例えば、高くとも５０重量％または４０重量％の量で存在してよい。幾つかの例では、ポリプロピレンは、造形材料の合計重量の約１から約６０重量％、例えば、約２から約５０重量％または約５から約４０重量％の量で存在してよい。
【００６３】
複合粒子
上記したように、ポリマー粒子はポリプロピレンおよび少なくとも１つのエラストマーを含む複合ポリマー粒子であってよい。この複合粒子はポリプロピレン粒子とエラストマー粒子を含んでいてよい。代替的には、複合ポリマー粒子は、ポリプロピレンのマトリックス中に分散された少なくとも１つのエラストマーの粒子を含んでいてよい。エラストマー粒子は、ポリプロピレンの「海」に分散された「島」であると考えることができる。さらに別の代替例においては、複合粒子は、エラストマーのマトリックス中に分散されたポリプロピレン粒子を含んでいてよい。かくしてこの例においては、ポリプロピレン粒子は、エラストマーの海に分散された「島」であると考えることができる。複合粒子を形成することにより、ポリプロピレンとエラストマーを造形材料全体にわたって均一に分散することが可能になりうる。その結果として、この造形材料は均一な特性を有する３Ｄ印刷部品を製造するために使用されてよい。
【００６４】
複合粒子は、任意の適切な方法を使用して製造されてよい。例えば、エラストマーがポリプロピレンよりも高い溶融温度を有する場合には、エラストマー粒子は溶融したポリプロピレン中に分散されてよい。エラストマー粒子をポリプロピレン溶融物中に分散させることにより、粒子はポリプロピレン中にカプセル化されることができる。かくして、エラストマー粒子をポリプロピレンのマトリックス中に分散させることができる。得られた混合物は次いで、押し出しによってペレットに形成されてよく、次いで粒子に粉砕されてよい。代替的には、溶融したポリマーを例えば水性媒体中において、例えば押出機内において、例えば１００℃を超える温度において分散してよい。押出機内の圧力は、水性媒体が沸騰するのを防止するために、大気圧より高く維持されてよい。得られたポリマー粒子は次いで、例えば、篩い分け、噴霧乾燥、凍結乾燥、遠心分離または傾瀉およびオーブン乾燥といった技術によって分離されてよい。
【００６５】
複合粒子は、表面活性コーティングを備えていてよい。
【００６６】
複合粒子を作成するための他の方法は、オレフィンコモノマー（例えばエチレン）とプロピレンの混合物であって、エチレンコモノマーの含有量が約５ｍｏｌ％から約２０ｍｏｌ％の範囲にある混合物について、例えばエチルベンゾエートおよび／またはコハク酸系チーグラーナッタ触媒およびライオンデルバセルインダストリー社のスフェリポールＴＭプロセスを使用する、２段階重合プロセス（気−液または液−液）を含んでいる。
【００６７】
図１ａは、複合粒子の例の概略図である。粒子１は、ポリプロピレン３のマトリックスまたは「海」に分散したエラストマー粒子２を含んでいる。この複合粒子１は、表面活性コーティング４を含んでいる。
【００６８】
粒子の混合物
上述したように、造形材料のポリマー粒子は、（ｉ）ポリプロピレン粒子と（ii）少なくとも１つのエラストマーを含む粒子の物理的混合物を含んでいてよい。こうした混合物において、（ｉ）ポリプロピレン粒子および（ii）少なくとも１つのエラストマーを含む粒子のそれぞれは、表面活性コーティングを含んでいてよい。幾つかの例では、同じ表面活性コーティングが（ｉ）ポリプロピレン粒子および（ii）少なくとも１つのエラストマーを含む粒子に適用されている。他の例においては、（ｉ）ポリプロピレン粒子は、（ii）少なくとも１つのエラストマーを含む粒子上の表面活性コーティングとは異なる表面活性コーティングを含んでいてよい。例えばドライブレンドによって、ポリプロピレン粒子とエラストマー粒子を適切に混合することにより、均一な混合物が製造されてよい。その結果として、造形材料は、均一な特性を有する３Ｄ印刷部品を製造するために使用されてよい。
【００６９】
粒子の混合物は、任意の適切な方法によって形成されてよい。例えば、ポリプロピレン粒子はエラストマーの粒子とブレンド、例えばドライブレンドされてよい。１つの例では、ポリプロピレン粒子はポリプロピレンペレットを粉砕することによって形成されてよい。同様に、エラストマー粒子はエラストマーペレットを粉砕することによって形成されてよい。
【００７０】
ポリプロピレン粒子およびエラストマー粒子は、表面活性コーティングでコーティングされてよい。
【００７１】
図１ｂは、ポリプロピレン粒子５の例およびエラストマー粒子６の例の概略図であり、これらはポリプロピレン粒子とエラストマー粒子の物理的混合物で存在してよい。粒子５、６のそれぞれには、表面活性コーティング４が備えられている。
【００７２】
表面活性コーティング
ポリマー粒子上には、任意の適切な表面活性コーティングが用いられてよい。例としては、界面活性剤または酸性ポリマーおよびそれらの塩を含むコーティングが含まれる。界面活性剤および／または酸性ポリマーのブレンドもまた使用されてよい。適切な界面活性剤の例には、アニオン界面活性剤、ノニオン界面活性剤、およびカチオン界面活性剤が含まれる。適切なアニオン界面活性剤は、ラウリル硫酸ナトリウムであってよい。直鎖または分岐鎖のアルキルベンゼンスルホン酸塩を含む、アルキルベンゼンスルホン酸塩もまた使用されてよい。
【００７３】
ノニオン界面活性剤の幾つかの例には、アセチレンジオールの化学的性質に基づく自己乳化型のノニオン湿潤剤（例えばエボニックリソースエフィシエンシー社のＳＵＲＦＹＮＯＬ登録商標ＳＥＦ）、ノニオンフルオロ界面活性剤（例えばデュポン社のＣＡＰＳＴＯＮＥ登録商標フルオロ界面活性剤、以前はＺＯＮＹＬ  ＦＳＯと呼ばれていた）、およびこれらの組み合わせが含まれる。他の例においては、湿潤剤はエトキシル化低発泡湿潤剤（例えばエボニックリソースエフィシエンシー社のＳＵＲＦＹＮＯＬ登録商標４４０またはＳＵＲＦＹＮＯＬ登録商標ＣＴ−１１１）またはエトキシル化湿潤剤および分子消泡剤（例えばエボニックリソースエフィシエンシー社のＳＵＲＦＹＮＯＬ登録商標４２０）である。さらに他の適切な湿潤剤には、ノニオン湿潤剤および分子消泡剤（例えばエボニックリソースエフィシエンシー社のＳＵＲＦＹＮＯＬ登録商標１０４Ｅ）または水溶性ノニオン界面活性剤（例えばダウケミカル社のＴＥＲＧＩＴＯＬＴＭＴＭＮ−６、ＴＥＲＧＩＴＯＬＴＭ１５Ｓ７、およびＴＥＲＧＩＴＯＬＴＭ１５Ｓ９）が含まれる。幾つかの例では、アニオン界面活性剤をノニオン界面活性剤と組み合わせて使用してよい。幾つかの例では、１０未満の親水性親油性バランス（ＨＬＢ）を有する湿潤剤を使用することが適切でありうる。
【００７４】
別の例は、エチレンオキシド／プロピレンオキシドコポリマーであってよい。他の例としては、１００から６０００の間の重合度を有するポリエチレングリコールまたはポリプロピレングリコール、およびエトキシル化度が８から１１の間にあるアルキルフェニル（エチレンオキシ）エタノールが含まれる。
【００７５】
他の例としてはスチリルホスホン酸およびアルキルホスホン酸が含まれる。このアルキル基は、５から２０の炭素原子を含んでいてよい。幾つかの例では、アルキルホスホン酸は式：
【００７６】
【化２】
2021519709.tif 000003
のものであってよく、式中ｎは５〜１７の整数である。
【００７７】
他の例としては、ポリアクリル酸、ポリメタクリル酸、ポリスチレンスルホン酸、ポリスチレン−ポリアクリルブロックコポリマー、およびこれらの塩が含まれる。
【００７８】
他の例においては、湿潤剤と分散剤の混合物を使用するのが適切であり、結果的なＨＬＢは８と１６の間、例えば８と１２の間にある。分散剤の例には、限定するものではないが、スルホコハク酸のモノエステルまたはジエステル、ポリオキシエチレン（２０）ソルビタントリステアレート、ポリオキシエチレン（２０）ソルビタントリオレエートが含まれる。
【００７９】
さらにまた表面活性コーティングは、無機粒状コーティングであってよく、例えばヒュームド金属酸化物ナノ粒子が含まれる。例としては、限定するものではないが、二酸化ケイ素、例えばＡＥＲＯＳＩＬ登録商標２００、酸化アルミニウム、例えばＡＥＲＯＸＩＤＥ登録商標ＡｌｕＣおよびその水性分散物、例えばＡＥＲＯＤＩＳＰ登録商標Ｗ１８２４、ＡＥＲＯＤＩＳＰ登録商標Ｗ４４０といったエボニックリソースエフィシエンシー社のものが含まれる。
【００８０】
このコーティングは、適切な方法を使用して適用されてよい。例としては、噴霧コーティング、パンコーティング、空気またはガス懸濁コーティング、液体層コーティング、液体分散物コーティングまたは浸漬が含まれる。幾つかの例では、コーティングが適用された後に重合が行われてよい。
【００８１】
ひとつの例では、ポリマーのペレットを、例としては低温粉砕してよい。この粒子は次いで、界面活性剤溶液または酸性ポリマー溶液で噴霧コーティングしてよい。
【００８２】
ひとつの例では、例えばペレット形状のポリマー粒子は、低温粉砕されてよい。粉砕は例えば、６,０００ｒｐｍ、−２５℃で運転されているホソカワアルピネ社の二重反転ピン粉砕システムＣｏｎｔｒａｐｌｅｘＣＷ２５０に接続された、メッサーグループ社の５ｍ長パドルスクリュー冷却機を使用して、１５ｋｇ／ｈの供給量で行われてよい。低温粉砕ラインには、ＣｏｎｔｒａｐｌｅｘＣＷ２５０ミルを、インラインの１.２ｍ幅のスクリーンを２つ（１２０マイクロメートルと９０マイクロメートル）備えた超音波洗浄装置付きの振動篩であるアルガイヤープロセステクノロジー社の振動回転スクリーナーＶＲＳと接続する、４ｍ長の断熱ステンレスパイプが備えられてよい。湿潤剤が、粉砕された粒子上に噴霧されてよい。例えば、５バールの圧力で作動し、ＣｏｎｔｒａｐｌｅｘＣＷ２５０の出口と接続パイプの間に配置された、ＧＥＡグループ社のホモジナイズＳ型バルブを通じて湿潤剤溶液を噴霧して、製造された粒子の表面をコーティングしてよい。湿潤剤溶液はひとつの例では、エボニックリソースエフィシエンシー社の１００重量％ＳＵＲＦＹＮＯＬ登録商標ｌ１０４Ｅであってよく、そして別の例では脱イオン水中のＳＵＲＦＹＮＯＬ登録商標４４０の１重量％水溶液であってよい。
【００８３】
別の例においては、ポリマー粒子は、インラインの１.２ｍ幅のスクリーンを２つ（１２０マイクロメートルと９０マイクロメートル）備えた超音波洗浄装置付きの振動篩であるアルガイヤープロセステクノロジー社の振動回転スクリーナーＶＲＳを備え、６,０００ｒｐｍ、−２５℃で運転されているホソカワアルピネ社の二重反転ピン粉砕システムＣｏｎｔｒａｐｌｅｘＣＷ２５０に接続された、メッサーグループ社の５ｍ長パドルスクリュー冷却機を使用することにより１５ｋｇ／ｈの供給量で、粉末形態で製造されてよい。粒子はバッチごとに、２バール／１５０ｒｐｍで作動する液体増強噴霧システムを備えたホソカワミクロン社の２０００リットルＮａｕｔａ登録商標円錐形中剪断パドルミキサーを１５０ｒｐｍで使用し、１０分間の混合時間にわたって、メルク社の０.５重量％ラウリル硫酸ナトリウム水溶液を噴霧することによってコーティングされてよい。
【００８４】
この表面活性コーティングは、ポリマー粒子と３Ｄ印刷の間に適用される融合剤との間の表面接触を改善してよく、３Ｄ印刷部品がより効率的に印刷されることを可能にする。
【００８５】
充填剤
幾つかの例では、造形材料は１つまたはより多くの充填剤を含むことができる。充填剤は、ガラスビーズ、ヒュームドシリカ、中空ガラスビーズ、ガラス繊維、粉砕ガラス、二酸化ケイ素、酸化アルミニウム、炭酸カルシウム、カオリン（含水ケイ酸アルミニウム）、およびこれらの組み合わせのような、天然または合成無機充填剤から選択することができる。充填剤は、セラミック繊維、炭化ケイ素繊維、アルミナ繊維、およびこれらの組み合わせのような、セラミック充填剤から選択することができる。充填剤は、炭素繊維、ポリプロピレン繊維、ポリアミド繊維、ポリオキシメチレン繊維、超高分子量ポリエチレン繊維、ポリテトラフルオロエチレン繊維、液晶（ＬＣＰ）繊維、Ｋｅｖｌａｒ登録商標繊維、およびこれらの組み合わせのような、天然または合成有機充填剤から選択することができる。
【００８６】
幾つかの例では、充填剤は、少なくとも１２００のヌープ硬さを有する無機酸化物、炭化物、ホウ化物および窒化物を含むことができる。幾つかの例では、充填剤は、ジルコニウム、タンタル、チタン、タングステン、ホウ素、アルミニウムおよびベリリウムの無機酸化物、窒化物、ホウ化物および炭化物である。幾つかの例では、充填剤は炭化ケイ素および酸化アルミニウムである。
【００８７】
充填剤は、ガラスビーズ、ヒュームドシリカ、中空ガラスビーズ、ガラス繊維、粉砕ガラス、二酸化ケイ素、酸化アルミニウム、炭酸カルシウム、含水ケイ酸アルミニウム、セラミック繊維、炭化ケイ素繊維、アルミナ繊維、炭素繊維、ポリプロピレン繊維、ポリアミド繊維、ポリオキシメチレン繊維、超高分子量ポリエチレン繊維、ポリテトラフルオロエチレン繊維、液晶繊維、Ｋｅｖｌａｒ登録商標繊維、およびこれらの組み合わせからなる群より選択された強化材料の充填剤であることができる。
【００８８】
充填剤は、アルカリスルホネートまたはアルカリ土類スルホネート、スルホンアミドスルホンアミド塩、パーフルオロボレート、ハロゲン化化合物およびリン担持有機化合物、およびこれらの組み合わせからなる群より選択される難燃剤化合物であることができる。
【００８９】
充填剤は造形材料に対して、造形材料の合計重量に基づいて約３０重量％まで、または約２５重量％未満、または約２０重量％未満、または約１５重量％未満、または約１０重量％未満、または約５重量％未満の量で添加することができる。
【００９０】
幾つかの例では、造形材料組成物はガラスを充填剤として含むことができる。ひとつの例では、ガラスは、中実ガラスビーズ、中空ガラスビーズ、多孔性ガラスビーズ、ガラス繊維、粉砕ガラス、およびこれらの組み合わせからなる群より選択される。別の例では、ガラスは、ソーダ石灰ガラス（Ｎａ２Ｏ／ＣａＯ／ＳｉＯ２）、ホウケイ酸ガラス、リン酸塩系ガラス、石英ガラス、およびこれらの組み合わせからなる群より選択される。さらに別の例では、ガラスは、ソーダ石灰ガラス、ホウケイ酸ガラス、およびこれらの組み合わせからなる群より選択される。さらに他の例では、ガラスは、任意の種類の非晶質ケイ酸塩ガラスであってよい。
【００９１】
幾つかの例では、ガラスの表面は、アクリレート官能性シラン、メタクリレート官能性シラン、エポキシ官能性シラン、エステル官能性シラン、アミノ官能性シラン、およびこれらの組み合わせからなる群より選択される官能基で修飾される。そうしたガラスを修飾するのに使用してよい官能基および／またはそうした官能基の複数で修飾されたガラスの例は、ポッターズインダストリーズ社（例えばエポキシ官能性シランまたはアミノ官能性シラン）、ゲレスト社（例えばアクリレート官能性シランまたはメタクリレート官能性シラン）、シグマアルドリッチ社（例えばエステル官能性シラン）、その他から入手可能である。
【００９２】
具体的な例では、ガラスは、ソーダ石灰ガラス、ホウケイ酸ガラス、リン酸塩ガラス、石英ガラス、およびこれらの組み合わせからなる群より選択され；またはガラスの表面はアクリレート官能性シラン、メタクリレート官能性シラン、エポキシ官能性シラン、エステル官能性シラン、アミノ官能性シラン、およびこれらの組み合わせからなる群より選択される官能基で修飾され；またはこれらが組み合わせられる。
【００９３】
幾つかの例では、ガラスは造形材料とドライブレンド可能である。他の例においては、ガラスは造形材料でカプセル化可能である。ガラスが造形材料でカプセル化される場合には、造形材料はガラス上に、連続コーティング（すなわちガラスは全く露出されない）または実質的な連続コーティング（すなわちガラスの５％未満が露出される）を形成してよい。ガラスを造形材料とドライブレンドするか、または造形材料によってカプセル化するかは、部分的には、ｉ）ガラスの特性、およびii）造形材料組成物が使用される３Ｄプリンターに依存してよい。ひとつの例として、ガラスがガラス繊維および／または粉砕ガラスを含む場合には、このガラスは造形材料によってカプセル化してよい。別の例として、ドライブレンドされた造形材料とガラスの分離が生じ、造形材料組成物が使用される３Ｄプリンターに損傷を与える可能性がある場合には、ガラスは造形材料によってカプセル化してよい。
【００９４】
造形材料、ガラス、および／またはカプセル化された造形材料（すなわち造形材料でカプセル化されたガラス）は、同様の粒径の粒子または異なる粒径の粒子によって構成されてよい。用語「粒径」は、本願で使用するところでは、球形粒子の直径、または非球形粒子の平均径（すなわち、粒子全体にわたる複数の直径の平均）、または粒子分布の体積加重平均径を指している。ひとつの例では、造形材料組成物の平均粒径は約５μｍから約１００μｍの範囲にある。別の例では、造形材料組成物の平均粒径は約１０μｍから約１００μｍの範囲にある。
【００９５】
幾つかの例では、造形材料組成物の平均粒径（単数または複数）は、ガラスが造形材料とドライブレンドされているか、または造形材料でカプセル化されているかに依存してよい。ガラスが造形材料とドライブレンドされている場合、造形材料の平均粒径は約２０μｍから約２００μｍの範囲にあってよく、そしてガラスの平均粒径は約５μｍから約１５０μｍの範囲にあってよい。ひとつの例では、造形材料のＤ５０（すなわち粒径分布のメジアン値であり、そこでは集団の１／２がこの値より上にあり、１／２がこの値より下にある）は約６０μｍであってよい。
【００９６】
ガラスが造形材料でカプセル化される場合には、ガラスの平均粒径（コーティングされる前）は約５μｍから約１００μｍの範囲にあってよい。別の例では、ガラスの平均粒径（コーティングされる前）は約３０μｍから約５０μｍの範囲にあってよい。カプセル化された造形材料の平均粒径（すなわち造形材料でコーティングされたガラス）は、コーティングされる前のガラスの大きさと、ガラスに対して適用される造形材料の厚さに依存してよい。ひとつの例では、カプセル化された造形材料の平均粒径は約１０μｍから約２００μｍの範囲にあってよい。別の例では、カプセル化された造形材料の平均粒径は約２０μｍから約１２０μｍの範囲にあってよい。さらに別の例では、カプセル化された造形材料のＤ５０は約６０μｍであってよい。
【００９７】
ガラスと造形材料の重量比は、約５：９５から約６０：４０の範囲にある。幾つかの例では、ガラスと造形材料の重量比は、約１０：９０から約６０：４０；または約２０：８０から約６０：４０；または約４０：６０から約６０：４０；または約５：９５から約４０：６０；または約５：９５から約５０：５０の範囲にある。別の例では、ガラスと造形材料の重量比は４０：６０である。さらに別の例では、ガラスと造形材料の重量比は５０：５０である。さらに別の例では、ガラスと造形材料の重量比は６０：４０である。幾つかの例においては、添加剤（例えば酸化防止剤（単数または複数）、増白剤（単数または複数）、帯電剤（単数または複数）、流動助剤（単数または複数）、その他）を造形材料に含めてよい。こうした場合においては、造形材料の重量は、ガラスと造形材料の重量比を決定する目的については、ポリマーの重量に加えて添加剤の重量を含んでよい。他の場合には、造形材料の重量は、ガラスと造形材料の重量比を決定する目的については、ポリマー単独の重量を含んでいる（造形材料組成物に添加剤が含まれているか否かに関わらず）。ガラスと造形材料の重量比は、部分的には、形成される３Ｄ部品に所望とされる特性、使用されるガラス、使用される造形材料、および／または造形材料に含められる添加剤に依存してよい。
【００９８】
幾つかの例では、造形材料組成物は、造形材料およびガラスに加えて、酸化防止剤、増白剤、帯電剤、流動助剤、またはこれらの組み合わせを含んでいてよい。これらの添加剤の幾つかの例が提示されるが、これらの添加剤は３Ｄ印刷プロセスの温度において熱的に安定である（すなわち分解しない）ように選択されることが理解されよう。
【００９９】
酸化防止剤ｓ
酸化防止剤（単数または複数）は、造形材料の酸化を防止または遅延させることによって造形材料の分子量の減少を防止または遅延させ、および／または造形材料の褪色（例えば黄変）を防止または遅延させるために、造形材料組成物に添加されてよい。幾つかの例では、酸化防止剤はラジカル捕捉剤であってよい。こうした例では、酸化防止剤には、ＩＲＧＡＮＯＸ登録商標１０９８（ベンゼンプロパンアミドＮ,Ｎ’−１,６−ヘキサンジイルビス（３,５−ビス（１,１−ジメチルエチル）−４−ヒドロキシ））、ＩＲＧＡＮＯＸ登録商標２５４（４０％トリエチレングリコールビス（３−ｔｅｒｔブチル−４−ヒドロキシ−５−メチルフェニル）、ポリビニルアルコールおよび脱イオン水の混合物）、および／または他の立体障害フェノールが含まれてよい。他の例においては、酸化防止剤はホスファイトおよび／または有機スルフィド（例えばチオエステル）を含んでいてよい。ひとつの例では、酸化防止剤は造形材料組成物に、造形材料組成物の合計重量に基づいて約０.０１重量％から約５重量％の範囲の量で含まれていてよい。
【０１００】
流動助剤
造形材料組成物のコーティング流動性を改善するために、流動助剤（単数または複数）を添加してよい。流動助剤は、造形材料組成物または造形材料が１００μｍ未満の平均粒径を有している場合に、特に有用でありうる。流動助剤は、摩擦力、横方向の抗力、および摩擦帯電量を低減させる（粒子の導電性を増大させる）ことにより、造形材料組成物の流動性を改善する。適切な流動助剤の例には、トリカルシウムホスフェート（Ｅ３４１）、粉末セルロース（Ｅ４６０（ii））、カルシウムステアレート（Ｅ４７０）、マグネシウムステアレート（Ｅ４７０ｂ）、重炭酸ナトリウム（Ｅ５００）、フェロシアン化ナトリウム（Ｅ５３５）、フェロシアン化カリウム（Ｅ５３６）、フェロシアン化カルシウム（Ｅ５３８）、ボーンホスフェート（Ｅ５４２）、ケイ酸ナトリウム（Ｅ５５０）、二酸化ケイ素（Ｅ５５１）、ケイ酸カルシウム（Ｅ５５２）、三ケイ酸マグネシウム（Ｅ５５３ａ）、タルカムパウダー（Ｅ５５３ｂ）、アルミノケイ酸ナトリウム（Ｅ５５４）、アルミノケイ酸カリウム（Ｅ５５５）、アルミノケイ酸カルシウム（Ｅ５５６）、ベントナイト（Ｅ５５８）、ケイ酸アルミニウム（Ｅ５５９）、ステアリン酸（Ｅ５７０）、および酸化アルミニウムが含まれる。ひとつの例では、流動助剤は造形材料組成物の合計重量に基づき、０重量％を超え５重量％未満の範囲の量で添加される。
【０１０１】
帯電防止剤
幾つかの例では、帯電防止剤（単数または複数）を造形材料に添加することが可能である。帯電防止剤（単数または複数）は、アルカリ金属またはアルカリ土類金属の塩を含んでよい。アルカリ金属またはアルカリ土類金属の塩には、四級アミン、塩素酸塩、リン酸塩、炭酸塩、ホウ酸塩、ホスホン酸塩、硫酸塩、酢酸塩、クエン酸塩、および過塩素酸塩が含まれてよい。炭酸塩の非限定的な例には、炭酸ナトリウム、炭酸カリウム、炭酸リチウム、炭酸バリウム、炭酸マグネシウム、炭酸カルシウム、炭酸アンモニウム、炭酸コバルト、炭酸鉄、炭酸鉛、炭酸マンガン、および炭酸ニッケルが含まれる。過塩素酸塩の非限定的な例には、過塩素酸ナトリウム、過塩素酸カリウム、過塩素酸リチウム、過塩素酸バリウム、過塩素酸マグネシウム、過塩素酸カルシウム、過塩素酸アンモニウム、過塩素酸コバルト、過塩素酸鉄、過塩素酸鉛、過塩素酸マンガン、および過塩素酸ニッケルが含まれる。塩素酸の非限定的な例には、塩素酸ナトリウム、塩素酸カリウム、塩素酸リチウム、塩素酸バリウム、塩素酸マグネシウム、塩素酸カルシウム、塩素酸アンモニウム、塩素酸コバルト、塩素酸鉄、塩素酸鉛、塩素酸マンガン、および塩素酸ニッケルが含まれる。リン酸塩の非限定的な例には、リン酸ナトリウム、リン酸カリウム、リン酸リチウム、リン酸バリウム、リン酸マグネシウム、リン酸カルシウム、リン酸アンモニウム、リン酸コバルト、リン酸鉄、リン酸鉛、リン酸マンガン、およびリン酸ニッケルが含まれる。帯電防止剤はまた、スルホンイミドまたはスルホンアミド、ネオアルコキシチタネートおよびジルコネートであってもよい。
【０１０２】
幾つかの例では、帯電防止剤は、ポリマーの溶融処理温度において、熱的に安定であることができる。
【０１０３】
幾つかの例では、帯電防止剤は、Ｌｉ２ＮｉＢｒ４、Ｌｉ２ＣｕＣｌ４、ＬｉＣｕＯ、ＬｉＣｕ４Ｏ（ＰＯ４）２、ＬｉＳＯＣｌ２、ＬｉＳＯ２Ｃｌ２、ＬｉＳＯ２、ＬｉＩ２、ＬｉＮ３、Ｃ６Ｈ５ＣＯＯＬｉ、ＬｉＢｒ、Ｌｉ２ＣＯ３、ＬｉＣｌ、Ｃ６Ｈ１１（ＣＨ２）３ＣＯ２Ｌｉ、ＬｉＢＯ２、ＬｉＣｌＯ４、Ｌｉ３ＰＯ４、Ｌｉ２ＳＯ４、Ｌｉ２Ｂ４Ｏ７、ＬｉＡｌＣｌ４、ＡｕＣｌ４Ｌｉ、ＬｉＧａＣｌ４、ＬｉＢＦ４、ＬｉＭｎＯ２、ＬｉＦｅＳ２、ＬｉＡｇ２ＣｒＯ４、ＬｉＡｇ２Ｖ４Ｏ１１、ＬｉＳＶＯ、ＬｉＣＳＶＯ、ＣＦ３ＳＯ３Ｌｉ、ＬｉＰＦ６、ＬｉＢＦ４、ＬｉＣｌＯ４、ＬｉＣｕＳ、ＬｉＰｂＣｕＳ、ＬｉＦｅＳ、ＬｉＢｉ２Ｐｂ２Ｏ５、ＬｉＢｉ２Ｏ３、ＬｉＶ２Ｏ５、ＬｉＣｏＯ２、ＬｉＮｉＣｏＯ２、ＬｉＣｕＣｌ２、Ｌｉ／Ａｌ−Ｖ２Ｏ５、リチウムビス（オキサレート）ボレート、ＬｉＮ（ＳＯ２ＣＦ３）２、ＬｉＮ（ＳＯＣＦ２ＣＦ３）２、ＬｉＡｓＦ６、ＬｉＣ（ＳＯ２ＣＦ３）３、ＬｉＮ（ＳＯ２Ｆ）２、ＬｉＮ（ＳＯ２Ｆ）（ＳＯ２ＣＦ３）、ＬｉＮ（ＳＯ２Ｆ）（ＳＯ２Ｃ４Ｆ９）、ＬｉＯＳＯ２ＣＦ３、およびこれらの組み合わせからなる群より選択することができる。
【０１０４】
帯電防止剤は造形材料中に、造形材料の合計重量パーセントに基づいて、約０.０１重量％から約２０重量％の範囲の量で存在してよい。ひとつの例では、帯電防止剤は造形材料中に、組成物の合計重量パーセントに基づいて、約０.１重量％から約１５重量％、例えば約２重量％から約１３重量％、例えば約４重量％の範囲の量で存在してよい。
【０１０５】
他の造形材料添加剤
増白剤（単数または複数）を造形材料組成物に添加して、視認性を改善してよい。適切な増白剤の例には、二酸化チタン（ＴｉＯ２）、酸化亜鉛（ＺｎＯ）、炭酸カルシウム（ＣａＣＯ３）、二酸化ジルコニウム（ＺｒＯ２）、酸化アルミニウム（Ａｌ２Ｏ３）、二酸化ケイ素（ＳｉＯ２）、チタン酸バリウムおよびこれらの組み合わせが含まれる。幾つかの例では、スチルベン誘導体を増白剤として使用してよい。こうした例では、３Ｄ印刷プロセスの温度（単数または複数）は、スチルベン誘導体が安定したままであるように選択されてよい（すなわち、３Ｄ印刷温度はスチルベン誘導体を熱分解しない）。ひとつの例では、増白剤は造形材料組成物中に、造形材料組成物の合計重量に基づいて、０重量％を超え約１０重量％の範囲の量で含有されていてよい。
【０１０６】
帯電剤（単数または複数）は、摩擦帯電を抑制するために造形材料組成物に添加されてよい。適切な帯電剤の例には、脂肪族アミン（エトキシル化されていてよい）、脂肪族アミド、四級アンモニウム塩（例えば、ベヘントリモニウムクロリドまたはコカミドプロピルベタイン）、リン酸のエステル、ポリエチレングリコールエステル、またはポリオールが含まれる。幾つかの適切な市販の帯電剤には、ＨＯＳＴＡＳＴＡＴ登録商標ＦＡ３８（天然系エトキシル化アルキルアミン）、ＨＯＳＴＡＳＴＡＴ登録商標ＦＥ２（脂肪酸エステル）、およびＨＯＳＴＡＳＴＡＴ登録商標ＨＳ１（アルカンスルホネート）、これらはそれぞれクラリアント社から入手可能である）が含まれる。ひとつの例では、帯電剤は造形材料組成物の合計重量に基づいて、０重量％を超え５重量％未満の範囲の量で添加される。
【０１０７】
例えば融合剤、カラー印刷液体または仕上げ向上剤中における上記の添加剤の量は、剤（単数または複数）のひとつ／組成物（単数または複数）の合計重量に基づいて、合計約２０重量％までであることができる。
【０１０８】
印刷方法
さて図２を参照すると、開示されているのは３次元印刷の方法２００であり：２０２で造形材料の層を造形プラットフォーム上に堆積し；２０４で３Ｄオブジェクトモデルに基づいて、ポリマー粉末の造形材料層の少なくとも１つの部分に融合剤を選択的に適用し、ここで融合剤は少なくとも１つの赤外線吸収性化合物を含み；そして２０６で造形材料組成物を放射線に曝露して少なくとも１つの部分を融合、結合または合体させて３Ｄ部品の層を形成することを含んでいる。
【０１０９】
今度は図２および図３Ａから図３Ｅまでを参照すると、３次元印刷方法２００の例が示されている。方法２００の実行前に、または方法２００の一部として、コントローラ３０（例えば図４参照）が、印刷する３Ｄ部品に関するデータストア３２（例えば図４参照）に記憶されたデータにアクセスしてよい。コントローラ３０は、形成する造形材料１６の層の数、およびアプリケータ２４から融合剤２６が個別の層のそれぞれに付着される位置を決定してよい。
【０１１０】
簡単に言えば、３次元（３Ｄ）印刷の方法２００は：造形材料１６を堆積して造形材料層３８を形成し（参照番号２０２）；３Ｄオブジェクトモデルに基づいて、融合剤２６を造形材料１６の少なくとも１つの部分４０に選択的に適用し（参照番号２０４）；そして造形材料１６を放射線４４に曝露して少なくとも１つの部分４０を融合し、３Ｄ部品の層４６を形成する（参照番号２０６）ことを含んでいる。
【０１１１】
図示されてはいないが、方法２００は造形材料１６の形成を含んでいてよい。ひとつの例では、造形材料１６は造形材料１６を適用する前に形成される。
【０１１２】
図２で参照番号２０２において、また図３Ａおよび図３Ｂに示されているように、方法２００は造形材料１６を堆積して、造形材料層３８を形成することを含んでいる。
【０１１３】
図３Ａおよび図３Ｂに示された例では、印刷システム（例えば図４に示された印刷システム１０）は、造形材料１６を適用するために使用されてよい。印刷システム１０は、造形エリアプラットフォーム１２、造形材料１６を収容している造形材料供給部１４、および造形材料分配器１８を含んでいてよい。
【０１１４】
造形エリアプラットフォーム１２は、造形材料供給部１４から造形材料１６を受け取る。造形エリアプラットフォーム１２は、矢印２０によって示された方向、例えばｚ軸に沿って移動されてよく、かくして造形材料１６は造形エリアプラットフォーム１２に対して、または先に形成された層４６に対して搬送されてよい。ひとつの例では、造形材料１６が搬送される場合、造形材料分配器１８が造形材料１６を造形エリアプラットフォーム１２上に押し出し、その上に造形材料１６の実質的に均一な層３８を形成することができるように、造形エリアプラットフォーム１２は、十分に前進（例えば下方に）するようにプログラムされてよい。造形エリアプラットフォーム１２はまた、例えば新しい部品を造形する場合に、元の位置に戻るようにされてよい。
【０１１５】
造形材料供給部１４は、容器、ベッド、または造形材料１６を造形材料分配器１８と造形エリアプラットフォーム１２の間に配置させる他の表面であってよい。
【０１１６】
造形材料分配器１８は矢印２２によって示された方向、例えばｙ軸に沿って、造形材料供給部１４を越え、そして造形エリアプラットフォーム１２を横断して移動されてよく、造形材料１６の層３８を造形エリアプラットフォーム１２上に展延する。造形材料分配器１８はまた、造形材料１６の展延に続いて、造形材料供給部１４に隣接する位置に戻ることができる。造形材料分配器１８は、ブレード（例えばドクターブレード）、ローラー、ローラーとブレードの組み合わせ、および／または造形材料１６を造形エリアプラットフォーム１２上に展延可能な任意の他の装置であってよい。例として、造形材料分配器１８は反転ローラーであってよい。幾つかの例では、造形材料１６が図３Ａに示すように印刷システム１０の側方にある単一の位置から供給されるのではなく、材料分配器１８に対して連続的に分配されるように、造形材料供給部１４または造形材料供給部１４の一部分は、造形材料分配器１８と共に平行移動してよい。
【０１１７】
図３Ａに示されているように、造形材料供給部１４は造形材料１６を、造形エリアプラットフォーム１２上へと展延される準備の整う位置へと供給してよい。造形材料分配器１８は供給された造形材料１６を、造形エリアプラットフォーム１２上へと展延してよい。コントローラ３０は造形材料供給制御データを処理してよく、それに応じて造形材料供給部１４を制御して造形材料粒子１６を適切に位置決めし、また展延制御データを処理してよく、それに応じて造形材料分配器１８を制御して供給された造形材料１６を造形エリアプラットフォーム１２上に展延し、その上に造形材料１６の層３８を形成する。図３Ｂに示されているように、ひとつの造形材料層３８が形成されている。
【０１１８】
造形材料１６の層３８は、造形エリアプラットフォーム１２にわたって実質的に均一な厚さを有している。ひとつの例では、造形材料層３８の厚さは約１００μｍである。別の例では、造形材料層３８の厚さは約３０μｍから約３００μｍの範囲にあるが、より薄い層またはより厚い層を使用してもよい。例えば、造形材料層３８の厚さは約２０μｍから約５００μｍ、または約５０μｍから約８０μｍの範囲にあってよい。この層の厚さは微細な部品を画定するため最小限で、粒径の約２×（すなわち２倍）であってよい（図３Ｂに示すように）。幾つかの例では、この層の厚さは粒径の約１.２×であってよい。
【０１１９】
造形材料１６が適用された後、そしてさらに処理を行う前に、造形材料層３８は加熱に曝露されてよい。加熱は造形材料１６を予備加熱するために行われてよく、かくして加熱温度は造形材料１６のポリマーの融点または軟化点未満であってよい。従って、選択される温度は使用される造形材料１６に依存することになる。例として、予備加熱温度は造形材料１６のポリマーの融点または軟化点より約５℃から約５０℃低くてよい。ひとつの例では、予備加熱温度は約５０℃から約２５０℃の範囲にある。別の例では、予備加熱温度は約１５０℃から約１７０℃の範囲にある。
【０１２０】
造形材料１６の層３８の予備加熱は、造形エリアプラットフォーム１２上の造形材料１６の全てを熱に対して曝露する、任意の適切な熱源を使用して達成してよい。熱源の例には、加熱熱源（例えば造形エリアプラットフォーム１２（側壁を含んでいてよい）と一体化されたヒーター（図示せず））または放射線源３４、３４’（例えば図４参照）が含まれる。
【０１２１】
図２の参照番号２０４および図３Ｃに示されているように、方法２００は３Ｄオブジェクトモデルに基づいて、融合剤２６を造形材料１６の少なくとも１つの部分４０へと選択的に適用することによって継続される。融合剤２６の例示的な組成物について以下に説明する。
【０１２２】
単一の融合剤２６を部分４０上に選択的に適用してよく、または複数の融合剤２６を部分４０上に選択的に適用してよいことが理解されよう。ひとつの例として、複数の融合剤２６を使用して多色部材を生成してよい。別の例として、１つの融合剤２６を３Ｄ部品の層の内側部分および／または内側の層（単数または複数）に適用してよく、そして融合剤２６を３Ｄ部品の層の外側部分（単数または複数）および／または外側の層（単数または複数）に適用してよい。後者の例では、融合剤２６の色は、部品の外側において呈示される。
【０１２３】
図３Ｃに示されているように、融合剤２６はアプリケータ２４から分与されてよい。アプリケータ２４は、サーマルインクジェットプリントヘッド、圧電プリントヘッド、連続インクジェットプリントヘッド、その他であってよく、融合剤２６の選択的な適用は、サーマルインクジェット印刷、圧電インクジェット印刷、連続インクジェット印刷、その他によって達成されてよい。
【０１２４】
コントローラ３０はデータを処理してよく、それに応じて、３Ｄ部品の各部となる造形材料層３８の所定部分（単数または複数）４０上へと融合剤２６を付着させるようにアプリケータ２４を制御する（例えば、矢印２８によって示された方向に）。アプリケータ２４は、コントローラ３０からコマンドを受け取り、そして形成される３Ｄ部品の層についての断面パターンに従って融合剤２６を付着させるようにプログラムされてよい。本願で使用するところでは、形成される３Ｄ部品の層についての断面とは、造形エリアプラットフォーム１２の表面に平行な断面を指している。図３Ｃに示す例においては、アプリケータ２４は、３Ｄ部品の最初の層になる造形材料層３８の部分（単数または複数）４０に対して、融合剤２６を選択的に適用する。ひとつの例として、形成される３Ｄ部品が立方体または円筒形のような形状である場合には、融合剤２６は造形材料層３８の少なくとも１つの部分上に、それぞれ正方形のパターンまたは円形のパターンで付着される（上面図で）。図３Ｃに示された例では、融合剤２６は造形材料層３８の部分４０上に付着されるが、部分４２上には付着されない。
【０１２５】
パターン化された部分４０において造形材料１６の単位当たりに適用される融合剤２６の容積は、パターン化部分４０における造形材料１６が融合／合体するように、十分な放射線４４を吸収し変換するのに十分なものであってよい。造形材料１６の単位当たりに適用される融合剤２６の容積は、少なくとも部分的には、使用される放射線吸収剤、融合剤２６中の放射線吸収剤の充填量、および使用される造形材料１６に依存してよい。
【０１２６】
図２における参照番号２０６および図３Ｃと図３Ｄに示されているように、方法２００は、造形材料１６を放射線４４に曝露することによって継続され、少なくとも部分４０を融合／合体させて、３Ｄ部品の層４６を形成する。放射線４４は、図３Ｄに示されているように放射線４４の源３４を用いて、または図３Ｃに示されているように放射線４４の源３４’を用いて適用されてよい。
【０１２７】
融合剤２６は、放射線４４の吸収を増大させ、吸収された放射線４４を熱エネルギーに変換し、そしてそれと接触している造形材料１６に対する熱の伝達を促進する。ひとつの例では、融合剤２６は層３８内の造形材料１６の温度を造形材料１６のポリマーの融点または軟化点を十分に越えて上昇させ、造形材料１６の融合／合体（例えば、熱的併合、溶融、結合、その他）が生ずることを許容する。放射線４４の適用は、図３Ｄに示す融合層４６を形成させる。
【０１２８】
適用された融合剤２６を有さない造形材料層３８の部分４２は、融合／合体するのに十分な放射線４４を吸収しないことが理解されよう。そのためそれらの部分４２は、最終的に形成される３Ｄ部品の部分とはならない。部分４２にある造形材料１６は、別の３Ｄ部品の印刷時に造形材料として再使用されるよう再生されてよい。
【０１２９】
幾つかの例では、方法２００はさらに、造形材料１６の適用、融合剤２６の選択的適用、および造形材料１６の曝露の繰り返しを含んでおり、そこにおいて繰り返しは、層４６を含んだ３Ｄ部品を形成することになる。こうした例では、図２および図３Ａから図３Ｄに示されたプロセスは繰り返されてよく、幾つもの融合層が反復造形されて、３Ｄ印刷部品が形成される。
【０１３０】
図３Ｅは、先に形成された層４６上への第２の造形材料層の形成の初期を例示している。図３Ｅにおいては、造形材料１６の所定部分（単数または複数）４０の融合／合体に続いて、コントローラ３０はデータを処理してよく、それに応じて造形エリアプラットフォーム１２を矢印２０によって示された方向へと相対的に小さな距離だけ移動させる。換言すれば、造形エリアプラットフォーム１２は、次の造形材料層の形成を可能にするように降下されてよい。例えば、造形材料プラットフォーム１２は、造形材料層３８の高さに等しい距離だけ降下されてよい。加えて、造形エリアプラットフォーム１２の降下に続いて、コントローラ３０は追加の造形材料１６を供給するように造形材料供給部１４を制御してよく（例えば、エレベーター、オーガー、その他の作動を通じて）、そして先に形成された層４６の上部にこの追加の造形材料１６で別の造形材料層を形成するように造形材料分配器１８を制御してよい。新たに形成された造形材料層は幾つかの場合には予備加熱されてよく、融合剤２６でパターン化され、そして次に放射線４４の源３４、３４’からの放射線４４に曝露されて、追加の融合層が形成される。
【０１３１】
先に説明した方法２００の幾つかの変種について説明する。
【０１３２】
方法２００の幾つかの例では、仕上げ向上剤を使用してよい。仕上げ向上剤の組成について以下で説明する。仕上げ向上剤は、別の（例えば第２の）アプリケータ（アプリケータ２４に類似していてよい）から分与され、そして造形材料１６の部分（単数または複数）に適用されてよい。
【０１３３】
仕上げ向上剤は、それが適用される造形材料１６に対して、蒸発冷却効果を提供してよい。仕上げ向上剤の冷却効果は、エネルギー／放射線曝露の間に、仕上げ向上剤を含有している造形材料１６の温度を低下させる。仕上げ向上剤、およびその迅速冷却効果は、形成中の３Ｄ部品の層４６内において、異なるレベルの溶融／融合／結合を得るために使用されてよい。異なるレベルの溶融／融合／結合は、最終３Ｄ部品の内部応力分散、歪み、機械的強度特性、および／または伸び特性を制御するために望ましい場合がある。
【０１３４】
層４６内で異なるレベルの溶融／融合／結合を得るために仕上げ向上剤を使用する例において、融合剤２６は３Ｄ部品の層４６の断面パターンに従って選択的に適用されてよく、そして仕上げ向上剤は、その断面の少なくとも幾らかに対して選択的に適用されてよい。従って、方法２００の幾つかの例はさらに、３Ｄオブジェクトモデルに基づいて、造形材料１６の少なくとも部分４０の少なくとも幾つかに対して仕上げ向上剤を選択的に適用することを含んでいる。仕上げ向上剤によって提供される蒸発冷却は、部分４０の少なくとも幾つかからエネルギーを除去してよい；しかしながら、融合剤２６が仕上げ向上剤と共に存在しているから、融合が完全に妨げられる訳ではない。融合の度合いは蒸発冷却によって変化されてよく、それが３Ｄ部品の内部応力分散、歪み、機械的強度特性、および／または伸び特性を変化してよい。仕上げ向上剤が融合剤２６と同じ部分４０に適用される場合、仕上げ向上剤は任意の所望とするパターンで適用してよいことが理解されよう。仕上げ向上剤は、融合剤２６より前、後、または少なくとも実質的に同時に（例えば、単一の印刷パスにおいて一方が他方の直後に、または同時に）適用されてよく、次いで造形材料１６は放射線に曝露される。
【０１３５】
幾つかの例では、仕上げ向上剤はまた代替的には、層４６が融合された後に適用されてよく、層４６および／または最終的な３Ｄ部品の内部の熱勾配を制御してよい。こうした例では、仕上げ向上剤によってもたらされる蒸発冷却で熱勾配を制御してよい。
【０１３６】
仕上げ向上剤の蒸発冷却効果を使用する別の例では、方法２００はさらに、造形材料組成物１６の別の部分４２に対して仕上げ向上剤を選択的に適用することを含み、他の部分４２にある造形材料１６の融合防止を助ける。こうした例では、仕上げ向上剤は造形材料１６の別の部分（単数または複数）４２に対して、３Ｄオブジェクトモデルに基づいて選択的に適用される。仕上げ向上剤によってもたらされる蒸発冷却は、他の部分４２からエネルギーを除去してよく、これは他の部分４２にある造形材料１６の温度を低下させてよく、そして他の部分４２にある造形材料１６が融合／合体するのを妨げる。
【０１３７】
方法２００の幾つかの例では、着色剤を使用してよい。着色剤は、ブラックインク、シアンインク、マゼンタインク、およびイエローインクからなる群より選択されてよい。着色剤の組成について以下に説明する。着色剤は別のアプリケータ（例えばアプリケータ２４と同様であってよい第３のアプリケータ）から分与されてよく、造形材料１６の部分（単数または複数）に適用される。
【０１３８】
着色剤は、それが適用された造形材料１６を着色してよい。着色剤の色は次いで、３Ｄ部品によって呈示されてよい。着色剤は、着色された、または多色で着色された３Ｄ印刷部品を得るために使用されてよい。
【０１３９】
例においては、融合剤２６が３Ｄ部品の層４６についての断面パターンに従って選択的に適用されてよく、そして冷却剤および着色剤がその断面の少なくとも幾らかに対して選択的に適用されてよい。従って方法２００の幾つかの例はさらに、３Ｄオブジェクトモデルに基づいて、造形材料１６の少なくとも部分４０の少なくとも幾らかに対して着色剤を選択的に適用することを含み、着色剤はブラックインク、シアンインク、マゼンタインク、およびイエローインクからなる群より選択されている。着色剤は３Ｄ部品が、着色剤の色（例えば、ブラック、シアン、マゼンタ、イエロー、その他）を呈示するようにしてよい。３Ｄ部品に対して多色の色を付与するために、多色の着色剤を使用してよい。着色剤（単数または複数）が融合剤２６と同じ部分４０に適用される場合、着色剤（単数または複数）は任意の所望とするパターンで適用されてよいことが理解されよう。着色剤は融合剤２６より前、後、または少なくとも実質的に同時に（例えば、単一の印刷パスにおいて一方が他方の直後に、または同時に）適用されてよく、次いで造形材料１６は放射線に曝露される。他の例においては、着色剤（単数または複数）は最終的な３Ｄ部品に対して適用されてよい。こうした例では、着色剤（単数または複数）は部品の外観に対して色（単数または複数）を付加するために使用されてよい。
【０１４０】
幾つかの例では、方法２００はさらに：３Ｄ部品が完成したならば、３Ｄ部品を約１５℃から３０℃の範囲の温度を有する環境に置き；そして３Ｄ部品の温度が環境温度に達するまで、３Ｄ部品をその環境に維持することを含んでいる。こうした例では、３Ｄ部品の完成に際して（例えば、３Ｄ部品の形成の約５分以内）、３Ｄ部品は室温環境（例えば、約１５℃から３０℃の範囲の温度）で冷却することが許容される。従って方法２００のこうした例は、３Ｄ部品をその形成後に加熱すること（すなわち３Ｄ部品をエージング処理に曝露する）を含む例よりも高速でありうる。
【０１４１】
他の例においては、方法２００はさらに、３０℃より高くから約１７７℃の範囲の温度において、０時間より長くから約１４４時間の範囲の期間にわたって、３Ｄ部品を加熱することを含む。ひとつの例では、３Ｄ部品は約１３０℃から約１７７℃の範囲の温度において加熱される。別の例では、３Ｄ部品は約１５０℃から約１７７℃の範囲の温度において加熱される。さらに別の例においては、３Ｄ部品は約１６５℃から約１７７℃の範囲の温度において加熱される。なお別の例において、３Ｄ部品は約１６５℃の温度で加熱される。別の例においては、３Ｄ部品は０時間より長くから約４８時間の範囲の期間にわたって加熱される。さらに別の例においては、３Ｄ部品は約２２時間にわたって加熱される。３Ｄ部品が加熱される期間は、部分的には、３Ｄ部品が加熱される温度に依存している。例えば、３Ｄ部品が加熱される温度がより高い（例えば１６５℃）場合には、３Ｄ部品が加熱される期間はより短い（例えば２２時間）。別の例として、３Ｄ部品が加熱される温度がより低い（例えば３５℃）場合には、３Ｄ部品が加熱される期間はより長くてよい（例えば１４０時間）。
【０１４２】
加熱は、任意の適切な手段によって達成されてよい。例えば、３Ｄ部品はオーブン中で加熱されてよい。３Ｄ部品をその形成後にさらに加熱することは、３Ｄ部品の最終的な引張強度をさらに増大させうる（３Ｄ部品の完成に際して室温温度環境で冷却された３Ｄ部品の最終的な引張強度と比較して）。
【０１４３】
方法２００の例においては、３Ｄ部品は１５ＭＰａより大きいかまたは等しい、最終的な引張強度を有する。別の例では、方法２００によって形成された３Ｄ部品は、２０ＭＰａより大きいかまたは等しい、最終的な引張強度を有する。これらの例に何れにおいても、最終的な引張強度は、方法２００が３Ｄ部品を形成後に冷却させることを含むか、または方法２００が３Ｄ部品を形成後に加熱することを含むかに関わらず、達成されてよい。
【０１４４】
印刷システム
さて図４を参照すると、３Ｄ印刷システム１０の例が概略的に描かれている。３Ｄ印刷システム１０は付加的な部品（その幾つかは本願で記載する）を含んでいてよく、また本願で記載する部品の幾つかは省略および／または修正してよいことが理解されよう。さらにまた、図４に描かれた３Ｄ印刷システム１０の部品は縮尺通りではなく、従って３Ｄ印刷システム１０はここに示されたものとは異なる大きさおよび／または構成を有していてよい。
【０１４５】
例として、３次元（３Ｄ）印刷システム１０は：造形材料組成物の供給部１４；造形材料分配器１８；融合剤２６の供給部；融合剤２６を選択的に分与するためのアプリケータ２４；放射線４４の源３４、３４’；コントローラ３０；およびコントローラ３０に：造形材料分配器１８を用いて造形材料１６を分配させ；アプリケータ２４を用いて造形材料１６の少なくともある部分４０上に融合剤２６を選択的に分与させ；そして放射線４４の源３４、３４’を使用して造形材料１６を放射線４４に曝露して造形材料１６の部分４０を融合／合体させる、コンピュータにより実行可能な命令を記憶している非一時的なコンピュータ可読式媒体を含んでいる。
【０１４６】
幾つかの例では、３Ｄ印刷システム１０はさらに、仕上げ向上剤の供給部；仕上げ向上剤を選択的に分与するための第２のアプリケータ；着色剤の供給部；および／または着色剤（何も図示されていない）を選択的に分与するための第３のアプリケータを含んでいてよい。これらの例において、コンピュータで実行可能な命令はさらにコントローラ３０に、第２のアプリケータを使用して仕上げ向上剤を選択的に分与させ；および／または第３のアプリケータを使用して少なくとも部分４０の少なくとも幾つかに着色剤を選択的に分与させてよい。
【０１４７】
図４に示されているように、印刷システム１０、造形エリアプラットフォーム１２、造形材料およびガラスを含有する造形材料１６を含む造形材料供給部１４、および造形材料分配器１８を含んでいる。
【０１４８】
上述したように、造形エリアプラットフォーム１２は、造形材料１６を造形材料供給部１４から受け取る。造形エリアプラットフォーム１２は印刷システム１０と一体化されていてよく、または印刷システム１０へと別個に挿入可能な部品であってよい。例えば、造形エリアプラットフォーム１２は、印刷システム１０とは別個に入手可能なモジュールであってよい。図示されている造形材料プラットフォーム１２はひとつの例であり、プラテン、製造用／印刷用ベッド、ガラスプレート、または別の造形用表面といった、別の支持部材で置き換えることができる。
【０１４９】
またやはり上述したように、造形材料供給部１４は、容器、ベッド、または造形材料１６を造形材料分配器１８と造形エリアプラットフォーム１２の間で位置決めする他の表面であってよい。幾つかの例では、造形材料供給部１４は、その上に造形材料１６が、例えば造形材料供給部１４の上方に配置された造形材料源（図示せず）から供給されてよい、表面を含んでいてよい。造形材料源の例には、ホッパー、オーガーコンベア、またはその他が含まれてよい。加えて、または代替的に、造形材料供給部１４は、造形材料１６を貯蔵位置から、造形エリアプラットフォーム１２または３Ｄ部品の先に形成された層４６上に展延される位置へと提供、例えば移動させるための機構（例えば配送ピストン）を含んでいてよい。
【０１５０】
またやはり上述したように、造形材料器１８はブレード（例えばドクターブレード）、ローラー、ローラーとブレードの組み合わせ、および／または造形材料１６を造形エリアプラットフォーム１２上に展延可能な任意の他の装置（例えば反転ローラー）であってよい。
【０１５１】
図４に示されているように、印刷システム１０はまたアプリケータ２４を含んでおり、これは融合剤２６を含んでいてよい。アプリケータ２４は矢印２８によって示された方向、例えばｙ軸に沿って、造形エリアプラットフォーム１２を横断して走査されてよい。アプリケータ２４は例として、サーマルインクジェットプリントヘッド、圧電プリントヘッド、連続インクジェットプリントヘッド、その他であってよく、そして造形エリアプラットフォーム１２の幅にわたって延在してよい。アプリケータ２４は図４においては単一のアプリケータとして示されているが、アプリケータ２４は、造形エリアプラットフォーム１２の幅にわたって延在する複数のアプリケータを含んでいてよいことが理解されよう。加えて、そうした複数のアプリケータ２４は複数のプリントバーに配置されていてよい。アプリケータ２４はまた、アプリケータ２４が造形エリアプラットフォーム１２の幅にわたって延在していない構成においては、例えばｘ軸に沿って走査されてよく、アプリケータ２４が融合剤２６を造形材料１６の大きなエリアにわたって付着することが可能される。アプリケータ２４はかくして、本願に開示された方法２００に従って造形エリアプラットフォーム１２上に形成された造形材料層３８の所定のエリア４０に融合剤２６を付着させるために、造形エリアプラットフォーム１２に隣接してアプリケータ２４を移動させる、可動ＸＹステージまたは平行移動キャリッジ（その何れも図示されていない）に取り付けられてよい。アプリケータ２４は複数のノズル（図示せず）を含んでいてよく、それらを通して融合剤２６が吐出される。
【０１５２】
アプリケータ２４は、インチ当たり約３００ドット（ＤＰＩ）から約１２００ＤＰＩの範囲の解像度において、融合剤２６の液滴を分配してよい。他の例においては、アプリケータ２４は融合剤２６の液滴を、より高い、またはより低い解像度で分配してよい。液滴の速度は約５ｍ／ｓから約２４ｍ／ｓの範囲にあってよく、そして発射周波数は約１ｋＨｚから約１００ｋＨｚの範囲にあってよい。ひとつの例では、それぞれの液滴の容積は、約３ピコリットル（ｐｌ）から約１８ｐｌ程度であってよいが、より大きな、またはより小さな液滴容積を使用してよいことも考慮されている。幾つかの例では、アプリケータ２４は、融合剤２６を可変液滴容積で分配することが可能である。適切なプリントヘッドのひとつの例は６００ＤＰＩの解像度を有し、約６ｐｌから約１４ｐｌの範囲の容積の液滴を分配することができる。
【０１５３】
上記で説明した物理的な要素のそれぞれは、印刷システム１０のコントローラ３０に対して動作可能に接続されていてよい。コントローラ３０は、生成される３Ｄオブジェクト／部品の３Ｄオブジェクトモデルに基づく印刷データを処理してよい。このデータ処理に応じて、コントローラ３０は造形エリアプラットフォーム１２、造形材料供給部１４、造形材料分配器１８、およびアプリケータ２４の動作を制御してよい。例として、コントローラ３０は、３Ｄ印刷システム１０の部品の種々の動作を制御するための、アクチュエータ（図示せず）を制御してよい。コントローラ３０は、コンピューティング装置、半導体ベースのマイクロプロセッサ、中央処理ユニット（ＣＰＵ）、特定用途向け集積回路（ＡＳＩＣ）、および／または別のハードウェア装置であってよい。図示されてはいないが、コントローラ３０は通信ラインを介して３Ｄ印刷システム１０の部品に接続されていてよい。
【０１５４】
コントローラ３０は、物理的な要素を制御して３Ｄ部品を生成するために、プリンターのレジスタおよびメモリ内に物理的（電子的）な量として表されていてよいデータを操作および変換する。かくして、コントローラ３０はデータストア３２と通信しているものとして描かれている。データストア３２は、３Ｄ印刷システム１０によって印刷される３Ｄ部品に関連したデータを含んでいてよい。造形材料１６、融合剤２６、その他の選択的な分配のためのデータは、形成される３Ｄ部品のモデルから誘導されてよい。例えば、そうしたデータは、それぞれの造形材料層３８上でアプリケータ２４が融合剤２６を付着させる位置を含んでいてよい。ひとつの例では、コントローラ３０は融合剤２６を選択的に適用するために、アプリケータ２４を制御するデータを使用してよい。データストア３２はまた、造形材料供給部１４によって供給される造形材料１６の量、造形エリアプラットフォーム１２の動き、造形材料分配器１８の動き、アプリケータ２４の動き、その他をコントローラ３０に制御するようにさせる、機械可読式の命令（非一時的なコンピュータ可読式媒体に記憶されている）を含んでいてよい。
【０１５５】
図４に示されているように、印刷システム１０はまた、放射線４４の源３４、３４’を含んでいてよい。幾つかの例では、放射線４４の源３４は、造形材料プラットフォーム１２に関して固定された位置にあってよい。固定位置にある源３４は、印刷システム１０の一部である導電性ヒーターまたは放射加熱ヒーターであってよい。これらの種類のヒーターは、造形エリアプラットフォーム１２の下側に配置されてよく（例えばプラットフォーム１２の下側からの導電性加熱）、または造形エリアプラットフォーム１２の上側に配置されてよい（例えば造形材料層表面の放射性加熱）。他の例においては、放射線４４の源３４’は、融合剤２６が適用された直後に造形材料１６に放射線４４を適用するように配置されてよい。図４に示された例においては、放射線４４の源３４’はアプリケータ２４の側部に取着されているが、これはパターン形成および放射線４４による加熱／曝露を単一のパスで行うことを許容する。
【０１５６】
放射線４４の源３４、３４’は、約１００ｎｍから約１ｍｍの範囲の波長を有する放射線４４を発生してよい。ひとつの例として、放射線４４は約８００ｎｍから約２μｍの範囲にあってよい。別の例として、放射線４４は約１１００ｎｍの波長において最大強度を有する黒体放射線であってよい。放射線４４の源３４、３４’は、ＩＲまたは近ＩＲ硬化ランプ、ＩＲまたは近ＩＲ発光ダイオード（ＬＥＤ）、または所望とするＩＲまたは近ＩＲ電磁波長を有するレーザーのような、赤外（ＩＲ）または近赤外光源であってよい。
【０１５７】
放射線４４の源３４、３４’は、集合的に放射線システム部品３６として示されている、ランプ／レーザードライバー、入力／出力温度コントローラ、および温度センサーに関連して動作するように接続されていてよい。放射線システム部品３６は協働して、放射線４４の源３４、３４’を制御してよい。温度処方（例えば放射線照射率）は、入力／出力温度コントローラに対して提示される。加熱の間に、温度センサーは造形材料１６の温度を検出してよく、そして温度測定値は入力／出力温度コントローラに対して伝達されてよい。例えば、加熱されたエリアに関連する温度計は、温度フィードバックをもたらすことができる。入力／出力温度コントローラは、処方と実時間の測定値との間の相違に基づいて、放射線４４の源３４、３４’の電力設定点を調節してよい。こうした電力設定点はランプ／レーザー装置へと送られ、この装置が適切なランプ／レーザー電圧を放射線４４の源３４、３４’に伝達する。これは放射線システム部品３６のひとつの例であり、他の放射線源制御システムを使用してよいことが理解されよう。例えばコントローラ３０は、放射線４４の源３４、３４’を制御するように構成されてよい。
【０１５８】
印刷部品
本開示の方法（単数または複数）は、印刷部品を３Ｄ印刷するために使用されてよい。印刷部品は自動車部品であってよい。幾つかの例では、本開示の造形材料は印刷部品を、例えば高い剛性をもって３次元印刷するために使用されてよい。
【０１５９】
幾つかの例では、印刷部品は、少なくとも約１５ＭＰａ、例えば少なくとも約１８ＭＰａの引張降伏応力（ＩＳＯ５２７）を有してよい。幾つかの例では、印刷部品は高くとも約６０ＭＰａ、例えば高くとも約５２ＭＰａの引張降伏応力（ＩＳＯ５２７）を有してよい。幾つかの例では、印刷部品は約１５から約６０ＭＰａまたは約１８ＭＰａから約５２ＭＰａの引張降伏応力（ＩＳＯ５２７）を有してよい。幾つかの例では、印刷部品は約２０から約３５ＭＰａ、例えば約２５から約３０ＭＰａの引張降伏応力（ＩＳＯ５２７）を有してよい。
【０１６０】
幾つかの例では、印刷部品は少なくとも約０.５ＧＰａ、例えば少なくとも約０.８ＧＰａの引張弾性率（ＩＳＯ５２７）を有してよい。。幾つかの例では、印刷部品は高くとも約６ＧＰａ、例えば高くとも約５ＧＰａの引張弾性率（ＩＳＯ５２７）を有してよい。。幾つかの例では、印刷部品は約０.５から約５ＧＰａまたは約０.８から約３.５ＧＰａの引張弾性率（ＩＳＯ５２７）を有してよい。幾つかの例では、印刷部品は約１.５から約３.５ＧＰａ、例えば約２から約３ＧＰａの引張弾性率（ＩＳＯ５２７）を有してよい。
【０１６１】
幾つかの例では、印刷部品は少なくとも約１.７、例えば少なくとも約５ｋＪ／ｍ２の衝撃強さ（２３℃でのノッチ付きシャルピー、ＩＳＯ１７９）を有してよい。幾つかの例では、印刷部品は高くとも約１２、例えば高くとも約１１ｋＪ／ｍ２の衝撃強さ（２３℃でのノッチ付きシャルピー、ＩＳＯ１７９）を有してよい。幾つかの例では、印刷部品は約５から約１１、例えば、約７から約１０、または約８から約９ｋＪ／ｍ２の衝撃強さ（２３℃でのノッチ付きシャルピー、ＩＳＯ１７９）を有してよい。
【０１６２】
幾つかの例では、印刷部品は少なくとも約１０、例えば少なくとも約１１ｋＪ／ｍ２の衝撃強さ（２３℃でのノッチ付きアイゾット、ＩＳＯ１８０）を有してよい。幾つかの例では、印刷部品は高くとも約１７、例えば高くとも約１５ｋＪ／ｍ２の衝撃強さ（２３℃でのノッチ付きアイゾット、ＩＳＯ１８０）を有してよい。幾つかの例では、印刷部品は約１１から約１５、例えば約１２から約１４、または約１３ｋＪ／ｍ２の衝撃強さ（２３℃でのノッチ付きアイゾット、ＩＳＯ１８０）を有してよい。
【０１６３】
幾つかの例では、印刷部品は少なくとも約１、例えば少なくとも約２ｋＪ／ｍ２の衝撃強さ（−４０℃でのノッチ付きシャルピー、ＩＳＯ１７９）を有してよい。幾つかの例では、印刷部品は高くとも約１０、例えば高くとも約８ｋＪ／ｍ２の衝撃強さ（−４０℃でのノッチ付きシャルピー、ＩＳＯ１７９）を有してよい。幾つかの例では、印刷部品は約３から約６、例えば約４から約５ｋＪ／ｍ２の衝撃強さ（−４０℃でのノッチ付きシャルピー、ＩＳＯ１７９）を有してよい。
【０１６４】
幾つかの例では、印刷部品は当初の引張降伏応力（ＩＳＯ１８８）からの熱老化による差分（デルタ）が＋／−２５％であってよい。
【０１６５】
幾つかの例では、印刷部品は当初の２３℃でのノッチ付きシャルピー衝撃強さ（ＩＳＯ１７９）からの熱老化による差分（デルタ）が＋／−２５％であってよい。
【０１６６】
幾つかの例では、印刷部品は当初の２３℃でのノッチ付きシャルピー衝撃強さ（ＩＳＯ１７９）からの熱老化による差分（デルタ）が＋／−２５％であってよい。
【０１６７】
幾つかの例では、印刷部品は少なくとも約３％の破断時伸び（ＩＳＯ５２７）を有してよい。幾つかの例では、印刷部品は高くとも約１２％の破断時伸び（ＩＳＯ５２７）を有してよい。幾つかの例では、印刷部品は約３.５から約１０％、例えば約４から約９％または約４から約６％（例えば５％）の破断時伸び（ＩＳＯ５２７）を有してよい。
【０１６８】
幾つかの例では、印刷部品は少なくとも約０.７ＧＰａ、または少なくとも約１ＧＰａの曲げ弾性率（ＩＳＯ１７８）を有してよい。幾つかの例では、印刷部品は高くとも約４ＧＰａの曲げ弾性率（ＩＳＯ１７８）を有してよい。幾つかの例では、印刷部品は約０.７から約４ＧＰａ、約１.５から約３.６ＧＰａまたは約２から約３ＧＰａ、例えば２.５ＧＰａの曲げ弾性率（ＩＳＯ１７８）を有してよい。
【０１６９】
幾つかの例では、印刷部品は：ｉ）約１８から約３５ＭＰａ、例えば約２０から約３０ＭＰａの引張降伏応力（ＩＳＯ５２７）；ii）約１.２から約３.５ＧＰａ、例えば約１.６から約２.６ＧＰａの引張弾性率（ＩＳＯ５２７）；iii）約２から約１１、例えば約７から約１０、または約８から約９ｋＪ／ｍ２の衝撃強さ（２３℃でのノッチ付きシャルピー、ＩＳＯ１７９）；iv）約１１から約１５、例えば約１２から約１４、または約１３ｋＪ／ｍ２の衝撃強さ（２３℃でのノッチ付きアイゾット、ＩＳＯ１８０）；ｖ）約２から約６、例えば約４から約５ｋＪ／ｍ２の衝撃強さ（−４０℃でのノッチ付きシャルピー、ＩＳＯ１７９）；およびvi）約０.７から約４ＧＰａ、約１.５から約３.６ＧＰａまたは約２から約３ＧＰａ、例えば２.５ＧＰａの曲げ弾性率（ＩＳＯ１７８）および約３％から約１５０％、例えば約１０％から約５０％の破断時伸びの、少なくとも２つを有していてよい。
【０１７０】
適切な印刷部品の例には、冷却水やウィンドウォッシャー液のタンクおよび配管、キャップ、ジグ、固定具、ブラケットおよびクリップ、エアダクトおよび配管、センサーハウジング、ランプケーシング、ヒーター筐体、冷却ファンおよびシュラウド、電気ハウジング、バッテリーハウジング、自動車用インストルメントパネル、グローブボックス、コンソールモジュール、自動車本体部品、ダッシュボード、内装用および外装用のトリム、燃料系、バンパー、ギア、ドア部品、ギアハウジング、ハンドルおよびホイールカバー、フロントガラスワイパー部品、板バネ、暖房換気及び空調（ＨＶＡＣ）部品、アームレスト、ボディパネル、コンソール、フロアパネル、グリル、インストルメントパネル支持体、ニーボルスター、ピラートリム、後席荷物棚、ハンドルシュラウド、サンバイザー、および上記に列挙した自動車部品のそれぞれについての関連するスペア部品を含む、自動車部品が含まれる。
【０１７１】
融合剤
上述した方法２００およびシステム１０の例においては、融合剤２６が使用されてよい。融合剤２６の例は、放射線吸収剤（すなわち活性材料）を含む分散物である。活性材料は、任意の赤外光吸収性着色料であってよい。
【０１７２】
幾つかの例では、融合剤は赤外線吸収性化合物、例えば近赤外線吸収性化合物を含んでいる。
【０１７３】
幾つかの例では、近赤外線吸収性化合物は、カーボンブラック、オキソノール、スクアリリウム、カルコゲノピリルアリーリデン、ビス（カルコゲノピリロ）ポリメチン、ビス（アミノアリール）ポリメチン、メロシアニン、３核シアニン、インデン架橋ポリメチン、オキシインドリジン、鉄錯体、キノイド、ニッケルジチオレン錯体、シアニン染料、およびこれらの組み合わせからなる群より選択される。
【０１７４】
シアニン染料は、カルボシアニン染料、アザカルボシアニン染料、ヘミシアニン染料、スチリル染料、ジアザカルボシアニン染料、トリアザカルボシアニン染料、ジアザヘミシアニン染料、ポリメチンシアニン染料、アザポリメチンシアニン染料、ホロポーラー染料、インドシアニン染料、ジアザヘミシアニン染料、およびこれらの組み合わせからなる群より選択される。
【０１７５】
幾つかの例では、近赤外線吸収性化合物はカーボンブラックである。
【０１７６】
幾つかの例では、融合剤はさらに：少なくとも１つの共溶媒；少なくとも１つの界面活性剤；少なくとも１つの抗コゲーション剤；少なくとも１つのキレート剤；少なくとも１つの緩衝液；少なくとも１つの殺生物剤；および水を含んでいる。
【０１７７】
幾つかの例では、融合剤は３次元印刷組成物に対して、３次元印刷組成物の合計重量に基づいて約１重量％から約３０重量％の量、または約５重量％から約２５重量％、または約８重量％から約２０重量％、または約３５重量％未満、または約２５重量％未満、または約２０重量％未満、または約１５重量％未満、または約１０重量％未満、または少なくとも約１重量％、または少なくとも約３重量％、または少なくとも約５重量％、または少なくとも約８重量％、または少なくとも約１０重量％、または少なくとも約１５重量％、または少なくとも約２０重量％、または少なくとも約３０重量％、または少なくとも約３５重量％の量で添加される。
【０１７８】
幾つかの例では、近赤外線吸収性化合物は融合剤中に、融合剤の合計重量に基づいて少なくとも約１重量％、または少なくとも約３重量％、または少なくとも約５重量％、または少なくとも約７重量％、または少なくとも約１０重量％、または少なくとも１５重量％、または約２０重量％未満、または約１５重量％未満、または約１２重量％未満、または約１０重量％未満、または約８重量％未満、または約７重量％未満、または約６重量％未満、または約５重量％未満の量で存在する。
【０１７９】
融合剤２１８は噴射可能な組成物である。融合剤組成物は放射線吸収剤（すなわち活性材料）および水性ビヒクルを含む、水性噴射性組成物である。融合剤２１８の例は放射線吸収剤（すなわち活性材料）を含む水系分散物である。融合剤中の活性材料の量は、活性材料がどの程度吸収性であるかに依存してよい。ある例では、融合剤は活性材料を含んでよく、その融合剤で形成される３Ｄ部品の層中に少なくとも０.０１重量％の活性材料を含むのに十分な量で適用されてよい。この少ない量でさえも、黒い色の部品層が製造可能である。融合剤は、可視光領域（４００ｎｍ−７８０ｎｍ）において、著しい吸収（例えば８０％）を有する傾向がある。この吸収は、３Ｄ印刷の間に融合を行うのに適切な熱を発生し、それにより機械的完全性と比較的均一な機械的特性（例えば、強度、破断時伸び、その他）を有する３Ｄ部品がもたらされる。放射線吸収剤は、水性ビヒクル中における材料の分散物である。本願で使用するところでは、用語「分散物」は二相系を指しており、そこでは一方の相は微細に分割された放射線吸収剤からなり、バルク物質、すなわち液体ビヒクル全体にわたって分散されている。放射線吸収剤は分散相または内部相であり、バルク物質は連続相または外部相（液体ビヒクル）である。本願で開示するように、この液体媒体は水性液体媒体であり、すなわち水を含んでいる。
【０１８０】
活性材料、すなわち放射線吸収剤は、ブラックである任意の赤外光吸収性着色料であっよい。ある例では、活性材料、すなわち放射線吸収剤は近赤外線吸収性化合物である。任意の近赤外線ブラック着色料を使用してよい。幾つかの例では、融合剤は近赤外線吸収性化合物と水性ビヒクルを含んでいる。
【０１８１】
幾つかの例では、活性材料、すなわち放射線吸収剤は、カーボンブラック顔料または近赤外吸収性染料である。幾つかの他の例では、活性材料、すなわち放射線吸収剤は、カーボンブラック顔料であり；そして融合剤組成物は、カーボンブラックを活性材料として含有するインク配合物であってよい。このインク配合物の例は商業的には、ＣＭ９９７Ａ、５２０６４５８、Ｃ１８９２８、Ｃ９３８４８、Ｃ９３８０８、その他として知られており、これらは全てＨＰ社から入手可能である。さらに幾つかの別の例では、融合剤は活性材料として近赤外吸収性染料を含有するインク配合物であってよい。
【０１８２】
融合剤組成物は水性配合物であり（すなわちバランス量の水を含む）、これはまた先に列挙した共溶媒、ノニオン界面活性剤、殺生物剤、および／または抗コゲーション剤の任意のものを含んでいてよい。融合剤組成物は、上に規定したように水性ビヒクルを含んでいる。融合剤組成物の例においては、共溶媒は融合剤組成物の合計重量％の約１重量％から約６０重量％の範囲の量で存在し、ノニオン界面活性剤は融合剤組成物の合計重量％の約０.５重量％から約１.５重量％の範囲の量で存在し、殺生物剤は融合剤組成物の合計重量％の約０.１重量％から約５重量％の範囲の量で存在し、および／または抗コゲーション剤は融合剤組成物の合計重量％の約０.１重量％から約５重量％の範囲の量で存在する。融合剤組成物の幾つかの例はまた、剤のｐＨを制御するために使用されるｐＨ調節剤を含んでいてよい。例えば、０重量％から約２重量％（融合剤の合計重量％の）のｐＨ調節剤を使用することができる。
【０１８３】
ある例では、活性材料は近赤外光吸収剤である。任意の近赤外着色料、例えばファブリカラー社、イーストマンコダック社、ＢＡＳＦ社、または山本化成社によって製造されているものを、融合剤２６に使用してよい。ひとつの例として、融合剤２６はカーボンブラックを活性材料として含んでいる印刷液体配合物であってよい。この印刷液体配合物の例は商業的には、ＣＭ９９７Ａ、５１６４５８、Ｃ１８９２８、Ｃ９３８４８、Ｃ９３８０８、その他として知られており、これらは全てＨＰ社から入手可能である。他の適切な活性材料には、近赤外吸収性染料またはプラズモン共鳴吸収剤が含まれる。
【０１８４】
別の例として、融合剤２６は近赤外吸収性染料を活性材料として含む印刷液体配合物であってよい。この印刷液体配合物の例は、ここで参照することによって全体を本願に取り入れる、米国特許第９,１３３,３４４号に記載されている。近赤外吸収性染料の幾つかの例は、以下から成る群より選択される水溶性近赤外吸収性染料である：
【化３】
2021519709.tif 000004
【化４】
2021519709.tif 000005
【化５】
2021519709.tif 000006
【化６】
2021519709.tif 000007
およびこれらの混合物。上記の式中において、Ｍは２価の金属原子（例えば、銅その他）であることができ、または金属が２価より大きい場合（例えば、インジウムその他）に満たされない価数を満たすＯＳＯ３Ｎａアキシアル基を有することができ、Ｒは水素または任意のＣ１−Ｃ８アルキル基（置換アルキルおよび未置換アルキルを含む）、そしてＺは近赤外吸収性染料の全電荷が中性となるような対イオンであることができる。例えば対イオンは、ナトリウム、リチウム、カリウム、ＮＨ４＋、その他であることができる。
【０１８５】
近赤外吸収性染料の他の幾つかの例は疎水性近赤外吸収性染料であって以下から成る群より選択される：
【化７】
2021519709.tif 000008
【化８】
2021519709.tif 000009
【化９】
2021519709.tif 000010
およびこれらの混合物。この疎水性近赤外吸収性染料について、Ｍは２価の金属原子（例えば、銅その他）であることができ、または金属が２価より大きい場合に満たされない価数を満たすＣｌ、Ｂｒ、またはＯＲ’（Ｒ’＝Ｈ、ＣＨ３、ＣＯＣＨ３、ＣＯＣＨ２ＣＯＯＣＨ３、ＣＯＣＨ２ＣＯＣＨ３）アキシアル基を有する金属を含むことができ、そしてＲは水素または任意のＣ１−Ｃ８アルキル基（置換アルキルおよび未置換アルキルを含む）であることができる。
【０１８６】
他の近赤外吸収性染料または顔料を使用してよい。幾つかの例には、アントロキノン染料または顔料、金属ジチオレン染料または顔料、シアニン染料または顔料、ペリレンジイミド染料または顔料、クロコニウム染料または顔料、ピリリウムまたはチオピリリウム染料または顔料、ホウ素ジピロメテン染料または顔料、またはアザホウ素ジピロメテン染料または顔料が含まれる。
【０１８７】
アントロキノン染料または顔料および金属（例えばニッケル）ジチオレン染料または顔料は、それぞれ以下の構造を有していてよい：
【化１０】
2021519709.tif 000011
アントロキノン染料／顔料
【化１１】
2021519709.tif 000012
ニッケルジチオレン染料／顔料
ここでアントロキノン染料または顔料におけるＲは水素または任意のＣ１−Ｃ８アルキル基（置換アルキルおよび未置換アルキルを含む）であってよく、そしてジチオレンにおけるＲは水素、ＣＯＯＨ、ＳＯ３、ＮＨ２、任意のＣ１−Ｃ８アルキル基（置換アルキルおよび未置換アルキルを含む）、その他であってよい。
【０１８８】
シアニン染料または顔料およびペリレンジイミド染料または顔料は、それぞれ以下の構造を有していてよい：
【化１２】
2021519709.tif 000013
シアニン染料／顔料
【化１３】
2021519709.tif 000014
ペリレンジイミド染料／顔料
ここでペリレンジイミド染料または顔料におけるＲは水素または任意のＣ１−Ｃ８アルキル基（置換アルキルおよび未置換アルキルを含む）であってよい。
【０１８９】
クロコニウム染料または顔料およびピリリウムまたはチオピリリウム染料または顔料は、それぞれ以下の構造を有していてよい：
【化１４】
2021519709.tif 000015
クロコニウム染料／顔料
【化１５】
2021519709.tif 000016
ピリリウム（Ｘ＝Ｏ）、チオピリリウム（Ｘ＝Ｓ）染料／顔料
【０１９０】
ホウ素ジピロメテン染料または顔料およびアザホウ素ジピロメテン染料または顔料は、それぞれ以下の構造を有していてよい：
【化１６】
2021519709.tif 000017
ホウ素ジピロメテン染料／顔料
【化１７】
2021519709.tif 000018
アザホウ素ジピロメテン染料／顔料
【０１９１】
他の例においては、活性材料はプラズモン共鳴吸収剤であってよい。プラズモン共鳴吸収剤は８００ｎｍから４０００ｎｍの範囲にわたる波長において融合剤２６が放射線を吸収することを許容し（例えば、８００ｎｍから４０００ｎｍの範囲にわたる波長を有する放射線の少なくとも８０％が吸収される）、これは融合剤２６が十分な放射線を熱エネルギーに変換することを可能にして、造形材料１６を融合／合体させる。プラズモン共鳴吸収剤はまた、融合剤２６が４００ｎｍから７８０ｎｍの範囲の波長において透明性を有することを許容し（例えば、４００ｎｍから７８０ｎｍの範囲の波長を有する放射線の２０％またはそれ未満が吸収される）、これは３Ｄ部品が白色であるか僅かに着色されることを可能にする。
【０１９２】
プラズモン共鳴吸収剤の吸収は、プラズモン共鳴効果の結果である。プラズモン共鳴吸収剤の原子に関連する電子は放射線によって集団で励起されてよく、これは電子の集団振動という結果をもたらす。こうした電子を集合的に励起および振動させることが可能な波長は、プラズモン共鳴吸収剤粒子中に存在している電子の数に依存しており、これはまた、プラズモン共鳴吸収剤粒子の大きさに依存している。粒子の電子を集合的に振動させることのできるエネルギーの量は十分に低く、非常に小さな粒子（例えば１−１００ｎｍ）が、粒径の数倍（例えば８倍から８００倍またはそれ以上）の波長を有する放射線を吸収してよい。こうした粒子の使用は融合剤２６がインクジェットで噴射可能であることを許容し、また電磁的に選択性であることを許容する（例えば、８００ｎｍから４０００ｎｍの範囲にわたる波長で吸収性を有し、４００ｎｍから７８０ｎｍの範囲にわたる波長において透明性を有する）。
【０１９３】
ある例では、プラズモン共鳴吸収剤は０ｎｍより大きく２２０ｎｍより小さな範囲にわたる平均粒径（例えば体積加重平均径）を有している。別の例では、プラズモン共鳴吸収剤は０ｎｍより大きくから１２０ｎｍの範囲にわたる平均粒径を有する。さらに別の例では、プラズモン共鳴吸収剤は約１０ｎｍから約２００ｎｍの範囲にわたる平均粒径を有する。
【０１９４】
ある例では、プラズモン共鳴吸収剤は無機顔料である。適切な無機顔料の例には、六ホウ化ランタン（ＬａＢ６）、タングステンブロンズ（ＡｘＷＯ３）、酸化インジウムスズ（Ｉｎ２Ｏ３：ＳｎＯ２、ＩＴＯ）、酸化スズアンチモン（Ｓｂ２Ｏ３：ＳｎＯ２、ＡＴＯ）、窒化チタン（ＴｉＮ）、アルミニウム含有酸化亜鉛（ＡＺＯ）、酸化ルテニウム（ＲｕＯ２）、銀（Ａｇ）、金（Ａｕ）、白金（Ｐｔ）、Ｆｅ系輝石（ＡｘＦｅｙＳｉ２Ｏ６の式中ＡはＣａまたはＭｇ、ｘ＝１.５-１.９、そしてｙ＝０.１−０.５）、変性リン酸鉄（ＡｘＦｅｙＰＯ４）、変性リン酸銅（ＡｘＣｕｙＰＯｚ）、および変性ピロリン酸銅（ＡｘＣｕｙＰ２Ｏ７）が含まれる。タングステンブロンズは、アルカリでドープされた酸化タングステンであってよい。適切なアルカリドーパント（すなわち、ＡｘＷＯ３の中のＡ）の例は、セシウム、ナトリウム、カリウム、またはルビジウムであってよい。ある例では、アルカリでドープされた酸化タングステンは、アルカリでドープされた酸化タングステンの合計ｍｏｌ％に基づいて、０ｍｏｌ％を越え約０.３３ｍｏｌ％の範囲にわたる量でドープされていてよい。適切な変性リン酸鉄（ＡｘＦｅｙＰＯ４）は、銅系リン酸鉄（Ａ＝Ｃｕ、ｘ＝０.１−０.５、およびｙ＝０.５−０.９）、マグネシウム系リン酸鉄（Ａ＝Ｍｇ、ｘ＝０.１−０.５、およびｙ＝０.５−０.９）、および亜鉛系リン酸鉄（Ａ＝Ｚｎ、ｘ＝０.１−０.５、およびｙ＝０.５−０.９）を含んでいてよい。変性リン酸鉄については、リン酸塩の数は、カチオンとの電荷バランスに基づいて変化してよいことが理解されよう。適切な変性ピロリン酸銅（ＡｘＣｕｙＰ２Ｏ７）には、鉄系ピロリン酸銅（Ａ＝Ｆｅ、ｘ＝０−２、およびｙ＝０−２）、マグネシウム系ピロリン酸銅（Ａ＝Ｍｇ、ｘ＝０−２、およびｙ＝０−２）、および亜鉛系ピロリン酸銅（Ａ＝Ｚｎ、ｘ＝０−２、およびｙ＝０−２）が含まれる。これらの無機顔料の組み合わせもまた使用されてよい。
【０１９５】
融合剤２６中に存在する活性材料の量は、融合剤２６の合計重量に基づいて０重量％より大きくから約４０重量％の範囲にわたる。他の例においては、融合剤２６中の活性材料の量は、約０.３重量％から３０重量％、約１重量％から約２０重量％、約１.０重量％から約１０.０重量％まで、または４.０重量％より大きくからから約１５.０重量％までの範囲にある。これらの活性材料の充填量は、融合剤２６の有する噴射信頼性と熱および／または放射線吸収効率との間にバランスをもたらすと考えられる。
【０１９６】
本願で使用するところでは、「ＦＡビヒクル」は、活性材料が分散または溶解して融合剤２６を形成するところの液体を指していてよい。水性ビヒクルおよび非水性ビヒクルを含む多種多様のＦＡビヒクルが、融合剤２６に使用されてよい。幾つかの例では、ＦＡビヒクルは他の成分なしに、水単独または非水性溶媒単独を含んでいてよい。他の例においては、ＦＡビヒクルは、融合剤２６を分配するために使用されるアプリケータ２４に部分的に依存して、他の成分を含んでいてよい。適切な他の融合剤成分の例には、分散剤（単数または複数）、シランカップリング剤（単数または複数）、共溶媒（単数または複数）、界面活性剤（単数または複数）、抗微生物剤（単数または複数）、抗コゲーション剤（単数または複数）、および／またはキレート剤（単数または複数）が含まれる。
【０１９７】
活性材料がプラズモン共鳴吸収剤である場合、プラズモン共鳴吸収剤は、幾つかの場合には、分散剤で分散されてよい。かくして分散剤は、プラズモン共鳴吸収剤を融合剤２６全体にわたって均一に分散させるのを助ける。適切な分散剤の例には、ポリマー分散剤または分子量の小さな分散剤、プラズモン共鳴吸収剤の表面に取着された帯電した基、または他の適切な分散剤が含まれる。適切な分散剤の幾つかの具体的な例には、水溶性アクリル酸ポリマー（例えばルブリゾール社から入手可能なＣＡＲＢＯＳＰＥＲＳＥ登録商標Ｋ７０２８）、水溶性スチレンアクリル酸コポリマー／樹脂（例えばＢＡＳＦ社から入手可能なＪＯＮＣＲＹＬ登録商標２９６、ＪＯＮＣＲＹＬ登録商標６７１、ＪＯＮＣＲＹＬ登録商標６７８、ＪＯＮＣＲＹＬ登録商標６８０、ＪＯＮＣＲＹＬ登録商標６８３、ＪＯＮＣＲＹＬ登録商標６９０、その他）、顔料に対する親和性基を有する高分子量ブロックコポリマー（例えばＢＹＫ社から入手可能なＤＩＳＰＥＲＢＹＫ登録商標１９０）、または水溶性スチレン無水マレイン酸コポリマー／樹脂が含まれる。
【０１９８】
単一の分散剤が使用されるか、または分散剤の組み合わせが使用されるかに関わらず、融合剤２６中の分散剤（単数または複数）の合計量は、融合剤２６中のプラズモン共鳴吸収剤の重量に基づいて、約１０重量％から約２００重量％の範囲にわたってよい。
【０１９９】
活性材料がプラズモン共鳴吸収剤である場合、有機材料と無機材料の結合を助けるために、融合剤２６に対してまたシランカップリング剤をも添加してよい。適切なシランカップリング剤の例には、モメンティブ社によって製造されているＳＩＬＱＵＥＳＴ登録商標Ａシリーズが含まれる。
【０２００】
単一のシランカップリング剤が使用されるか、またはシランカップリング剤の組み合わせが使用されるかに関わらず、融合剤２６中のシランカップリング剤（単数または複数）の合計量は、融合剤２６中のプラズモン共鳴吸収剤の重量に基づいて、約０.１重量％から約５０重量％の範囲にあってよい。ある例では、融合剤２６中のシランカップリング剤（単数または複数）の合計量は、プラズモン共鳴吸収剤の重量に基づいて約１重量％から約３０重量％の範囲にある。別の例では、融合剤２６中のシランカップリング剤（単数または複数）の合計量は、プラズモン共鳴吸収剤の重量に基づいて約２.５重量％から約２５重量％の範囲にある。
【０２０１】
融合剤２６の溶媒は、水または非水性溶媒（例えば、エタノール、アセトン、ｎ−メチルピロリドン、脂肪族炭化水素、その他）であってよい。幾つかの例では、融合剤２６は活性材料と溶媒からなる（他の成分なしに）。こうした例では、溶媒は融合剤２６のバランス量を構成することになる。
【０２０２】
水性融合剤２６に使用されてよい有機共溶媒の種類には、脂肪族アルコール、芳香族アルコール、ジオール、グリコールエーテル、ポリグリコールエーテル、２−ピロリドン、カプロラクタム、ホルムアミド、アセトアミド、グリコール、および長鎖アルコールが含まれる。こうした共溶媒の例には、１級脂肪族アルコール、２級脂肪族アルコール、１,２−アルコール、１,３−アルコール、１,５−アルコール、１,６−ヘキサンジオールまたは他のジオール（例えば、１,５−ペンタンジオール、２−メチル−１,３−プロパンジオール、その他）、エチレングリコールアルキルエーテル、プロピレングリコールアルキルエーテル、ポリエチレングリコールアルキルエーテルの高級同族体（Ｃ６−Ｃ１２）、トリエチレングリコール、テトラエチレングリコール、トリプロピレングリコールメチルエーテル、Ｎ−アルキルカプロラクタム、未置換カプロラクタム、置換および未置換の両方のホルムアミド、置換および未置換の両方のアセトアミド、およびその他が含まれる。有機共溶媒の他の例には、ジメチルスルホキシド（ＤＭＳＯ）、イソプロピルアルコール、エタノール、ペンタノール、アセトン、またはその他が含まれる。
【０２０３】
適切な共溶媒の他の例には、少なくとも１２０℃、またはより高い沸点を有する水溶性高沸点溶媒が含まれる。高沸点溶媒の幾つかの例には、２−ピロリドン（すなわち、２−ピロリジノン、沸点は約２４５℃）、１−メチル−２−ピロリドン（沸点は約２０３℃）、Ｎ−（２−ヒドロキシエチル）−２−ピロリドン（沸点は約１４０℃）、２−メチル−１,３−プロパンジオール（沸点は約２１２℃）、およびこれらの組み合わせが含まれる。
【０２０４】
共溶媒（単数または複数）は融合剤２６中に、アプリケータ２４の噴射アーキテクチャに依存して、融合剤２６の合計重量に基づき約１重量％から約５０重量％の範囲にわたる合計量で存在してよい。ある例では、融合剤２６中に存在する共溶媒（単数または複数）の合計量は、融合剤２６の合計重量に基づいて２５重量％である。
【０２０５】
融合剤２６の共溶媒（単数または複数）は、部分的には、融合剤２６を分与するために使用される噴射テクノロジーに依存していてよい。例えば、サーマルインクジェットプリントヘッドが使用される場合には、水および／またはエタノールおよび／または他のより長鎖のアルコール（例えばペンタノール）が溶媒（すなわち、融合剤２６の３５重量％またはより多くを構成する）または共溶媒であってよい。別の例として、圧電インクジェットプリントヘッドが使用される場合には、水が融合剤２６の約２５重量％から約３０重量％を構成し、そして溶媒（すなわち融合剤２６の３５重量％またはより多く）はエタノール、イソプロパノール、アセトンその他であってよい。融合剤２６の共溶媒（単数または複数）はまた、部分的に、融合剤２６と共に使用されている造形材料１６に依存してよい。
【０２０６】
ＦＡビヒクルはまた、湿潤剤（単数または複数）を含んでいてよい。ある例では、融合剤２６中に存在する湿潤剤の（単数または複数）の合計量は、融合剤２６の合計重量に基づいて約３重量％から約１０重量％の範囲にわたる。適切な湿潤剤の例は、リポケミカル社から入手可能なＬＩＰＯＮＩＣ登録商標ＥＧ−１（すなわちＬＥＧ−１、グリセレス−２６、エトキシル化グリセロール）である。
【０２０７】
幾つかの例では、ＦＡビヒクルは、融合剤２６の噴射性を改善するために界面活性剤（単数または複数）を含んでいる。適切な界面活性剤の例には、アセチレンジオールの化学的性質に基づく自己乳化型のノニオン湿潤剤（例えばエボニックリソースエフィシエンシー社のＳＵＲＦＹＮＯＬ登録商標ＳＥＦ）、ノニオンフルオロ界面活性剤（例えば以前はＺＯＮＹＬ  ＦＳＯとして知られていたデュポン社のＣＡＰＳＴＯＮＥ登録商標ＦＳ−３５のようなＣＡＰＳＴＯＮＥ登録商標フルオロ界面活性剤）、およびこれらの組み合わせが含まれる。他の例においては、界面活性剤はエトキシル化低発泡湿潤剤（例えばエボニックリソースエフィシエンシー社のＳＵＲＦＹＮＯＬ登録商標４４０またはＳＵＲＦＹＮＯＬ登録商標ＣＴ−１１１）またはエトキシル化湿潤剤および分子消泡剤（例えばエボニックリソースエフィシエンシー社のＳＵＲＦＹＮＯＬ登録商標４２０）である。さらに他の適切な界面活性剤には、ノニオン湿潤剤および分子消泡剤（例えばエボニックリソースエフィシエンシー社のＳＵＲＦＹＮＯＬ登録商標１０４Ｅ）または水溶性ノニオン界面活性剤（例えばダウケミカル社のＴＥＲＧＩＴＯＬＴＭＴＭＮ−６、ＴＥＲＧＩＴＯＬＴＭ１５−Ｓ−７、またはＴＥＲＧＩＴＯＬＴＭ１５−Ｓ−９（第２級アルコールエトキシレート）またはエボニック社から入手可能なＴＥＧＯ登録商標Ｗｅｔ５１０（ポリエーテルシロキサン））が含まれる。幾つかの例では、１０未満の親水性親油性バランス（ＨＬＢ）を有する界面活性剤を使用することが望ましい場合がある。
【０２０８】
単一の界面活性剤が使用されるか、または界面活性剤の組み合わせが使用されるかに関わらず、融合剤２６中の界面活性剤（単数または複数）の合計量は、融合剤２６の合計重量に基づいて約０.０１重量％から約１０重量％の範囲にわたってよい。ある例では、融合剤２６中の界面活性剤（単数または複数）の合計量は、融合剤２６の合計重量に基づいて約３重量％であってよい。
【０２０９】
サーマルインクジェット印刷を使用して噴射される融合剤２６には、抗コゲーション剤が含有されてよい。コゲーションとは、サーマルインクジェットプリントヘッドの加熱素子上の乾燥した印刷液体（例えば融合剤２６）の堆積物を指している。抗コゲーション剤（単数または複数）は、コゲーションの蓄積防止を助けるために含有される。適切な抗コゲーション剤の例には、オレス−３リン酸（例えばクロダ社から市販のＣＲＯＤＡＦＯＳＴＭＯ３ＡまたはＣＲＯＤＡＦＯＳＴＭＮ−３酸）、またはオレス−３リン酸と低分子量（例えば＜５,０００）のポリアクリル酸ポリマー（例えば、ルブリゾール社から市販のＣＡＲＢＯＳＰＥＲＳＥＴＭＫ−７０２８ポリアクリレート）の組み合わせが含まれる。
【０２１０】
単一の抗コゲーション剤が使用されるか、または抗コゲーション剤の組み合わせが使用されるかに関わらず、融合剤２６中の抗コゲーション剤（単数または複数）の合計量は、融合剤２６の合計重量に基づいて約０.２０重量％より多くから約０.６５重量％の範囲にわたってよい。ある例では、オレス−３リン酸は約０.２０重量％から約０.６０重量％の範囲にわたる量で含有され、そして低分子量ポリアクリル酸ポリマーは約０.００５重量％から約０.０３重量％にわたる量で含有される。
【０２１１】
ＦＡビヒクルはまた、抗微生物剤（単数または複数）を含んでいてよい。適切な抗微生物剤には、殺生物剤および殺菌剤が含まれる。例示的な抗微生物剤には、ＮＵＯＳＥＰＴＴＭ（トロイ社）、ＵＣＡＲＣＩＤＥＴＭ（ダウケミカル社）、ＡＣＴＩＣＩＤＥ登録商標Ｂ２０（ソーケミカルズ社）、ＡＣＴＩＣＩＤＥ登録商標Ｍ２０（ソーケミカルズ社）、ＡＣＴＩＣＩＤＥ登録商標ＭＢＬ（２−メチル−４−イソチアゾリン−３−オン（ＭＩＴ）、１,２−ベンゾイソチアゾリン−３−オン（ＢＩＴ）およびブロノポールのブレンド）（ソーケミカルズ社）、ＡＸＩＤＥＴＭ（プラネットケミカル社）、ＮＩＰＡＣＩＤＥＴＭ（クラリアント社）、商品名ＫＡＴＨＯＮＴＭである５−クロロ−２−メチル−４−イソチアゾリン−３−オン（ＣＩＴまたはＣＭＩＴ）およびＭＩＴのブレンド（ダウケミカル社）、およびこれらの組み合わせが含まれてよい。適切な殺生物剤の例には、１,２−ベンゾイソチアゾリン−３−オンの水溶液（例えばアーチケミカルズ社のＰＲＯＸＥＬ登録商標ＧＸＬ）、四級アンモニウム化合物（例えば、ＢＡＲＤＡＣ登録商標２２５０および２２８０、ＢＡＲＱＵＡＴ登録商標５０−６５Ｂ、およびＣＡＲＢＯＱＵＡＴ登録商標２５０−Ｔ、全てロンザ社から）、およびメチルイソチアゾロンの水溶液（例えばダウケミカル社のＫＯＲＤＥＫ登録商標ＭＬＸ）が含まれる。
【０２１２】
ある例では、融合剤２６は約０.０５重量％から約１重量％の範囲にわたる合計量の抗微生物剤を含んでいてよい。ある例では、抗微生物剤（単数または複数）は殺生物剤（単数または複数）であり、そして融合剤２６中に約０.２５重量％（融合剤２６の合計重量に基づいて）の量で存在する。
【０２１３】
重金属不純物の有害な影響を排除するために、キレート剤（または金属イオン封鎖剤）がＦＡビヒクル中に含まれてよい。キレート剤の例には、エチレンジアミン四酢酸２ナトリウム（ＥＤＴＡ−Ｎａ）、エチレンジアミン四酢酸（ＥＤＴＡ）、およびメチルグリシン二酢酸（例えばＢＡＳＦ社のＴＲＩＬＯＮ登録商標Ｍ）が含まれる。
【０２１４】
単一のキレート剤が使用されるか、またはキレート剤の組み合わせが使用されるかに関わらず、融合剤２６中におけるキレート剤（単数または複数）の合計量は、融合剤２６の合計重量に基づいて、０重量％より多くから約２重量％の範囲にわたってよい。ある例では、キレート剤（単数または複数）は融合剤２６中に、約０.０４重量％の量で存在する（融合剤２６の合計重量に基づいて）。
【０２１５】
仕上げ向上剤
本願に開示の方法２００およびシステム１０の例においては、上述したように、仕上げ向上剤が使用されてよい。この仕上げ向上剤は、界面活性剤、共溶媒、およびバランス量の水を含んでいてよい。幾つかの例では、仕上げ向上剤はこれらの成分からなり、他の成分を含まない。幾つかの他の例においては、仕上げ向上剤はさらに着色料を含んでいてよい。さらに幾つかの他の例においては、仕上げ向上剤は着色料、界面活性剤、共溶媒、およびバランス量の水からなり、他の成分を含まない。さらに幾つかの他の例においては、仕上げ向上剤はさらに、抗コゲーション剤（単数または複数）、抗微生物剤（単数または複数）、および／またはキレート剤（単数または複数）（これらの各々については融合剤２６に関連して上述した）といった付加的な成分を含んでいてよい。
【０２１６】
仕上げ向上剤に使用されてよい界面活性剤（単数または複数）には、融合剤２６に関して先に列挙した界面活性剤の任意のものが含まれる。仕上げ向上剤中における界面活性剤（単数または複数）の合計量は、仕上げ向上剤の合計重量に関して約０.１０重量％から約５.００重量％の範囲にあってよい。
【０２１７】
仕上げ向上剤に使用されてよい共溶媒（単数または複数）には、融合剤２６に関して先に列挙した共溶媒の任意のものが含まれる。仕上げ向上剤中における共溶媒（単数または複数）の合計量は、仕上げ向上剤の合計重量に関して約１.００重量％から約２０.００重量％の範囲にあってよい。
【０２１８】
融合剤２６の場合と同様に、仕上げ向上剤の共溶媒（単数または複数）は、仕上げ向上剤を分配するために使用される噴射テクノロジーに部分的に依存してよい。例えば、サーマルインクジェットプリントヘッドが使用される場合は、水および／またはエタノールおよび／または他のより長鎖のアルコール（例えばペンタノール）が仕上げ向上剤の３５重量％またはより多くを構成してよい。別の例としては、圧電インクジェットプリントヘッドが使用される場合、水が仕上げ向上剤の約２５重量％から約３０重量％を構成してよく、そして仕上げ向上剤の３５重量％またはより多くがエタノール、イソプロパノール、アセトン、その他であってよい。
【０２１９】
幾つかの例では、仕上げ向上剤は着色料を含まない。こうした例においては、仕上げ向上剤は無色であってよい。本願で使用するところでは、「無色」は、仕上げ向上剤が無彩色で着色料を含まないことを意味している。
【０２２０】
仕上げ向上剤が着色料を含む場合には、着色料は、６５０ｎｍから２５００ｎｍの範囲内で実質的に吸収を有しない任意の色の染料であってよい。「実質的に吸収を有しない」の意味するところは、その染料が６５０ｎｍから２５００ｎｍの範囲内の波長を有する放射線を吸収しないこと、またはその染料が６５０ｎｍから２５００ｎｍの範囲内の波長を有する放射線の１０％未満を吸収することを意味している。染料はまた、６５０ｎｍまたはそれ未満の波長を有する放射線を吸収することができる。従って染料は可視スペクトル内にある少なくとも幾つかの波長は吸収するが、近赤外スペクトル内にある波長は殆ど、または全く吸収しない。これは、近赤外スペクトル内の波長を吸収する融合剤２６の活性材料とは対照的である。従って、仕上げ向上剤中の着色料は融合用の放射線を実質的に吸収せず、よって造形材料層３８が融合用の放射線に曝露された場合に、それと接触している造形材料１６の溶融および融合を開始することはない。
【０２２１】
仕上げ向上剤において着色料として選択された染料はまた、高い拡散性を有していてよい（すなわち、それは造形材料組成物粒子１６内へと１０μｍより多く１００μｍまで浸透してよい）。この高い拡散性は、仕上げ向上剤が適用された造形材料組成物粒子１６中へと染料が浸透することを可能にし、また仕上げ向上剤が適用された造形材料１６の部分に隣接する部分において、染料が造形材料１６中へと広がることをも可能にする。染料は造形材料１６粒子内へと深く浸透して、組成物粒子を染色／着色する。仕上げ向上剤が（最終的な３Ｄ部品の）縁部境界に、またはそのすぐ外側に適用された場合、縁部境界にある造形材料１６の粒子は着色されてよい。幾つかの例では、こうして染色された造形材料１６の粒子の少なくとも幾つかは、形成された３Ｄ層または部品の縁部（単数または複数）または表面（単数または複数）に存在してよく、それは縁部（単数または複数）または表面（単数または複数）において、何らかのパターンが形成されること（融合剤２６と造形材料１６の色の相違に起因して）を防止または低減させる。
【０２２２】
仕上げ向上剤中の染料は、その色が融合剤２６中の活性材料の色と合致するように選択されてよい。例として、染料は、ナトリウムまたはカリウムの対イオン（単数または複数）を有する任意のアゾ染料、またはナトリウムまたはカリウムの対イオン（単数または複数）を有する任意のジアゾ（すなわたアゾが２つ）染料であってよく、ここでアゾ染料またはジアゾ染料の色は融合剤２６の色と合致する。
【０２２３】
ある例では、染料はブラック染料である。ブラック染料の幾つかの例は、ナトリウムまたはカリウムの対イオン（単数または複数）を有するアゾ染料、およびナトリウムまたはカリウムの対イオン（単数または複数）を有するジアゾ（すなわたアゾが２つ）染料である。アゾ染料およびジアゾ染料の例には、次の化学構造の（６Ｚ）−４−アセトアミド−５−オキソ−６−[[７−スルホネート−４−（４−スルホネートフェニル）アゾ−１−ナフチル]ヒドラゾノ]ナフタレン−１,７−ジスルホネート四ナトリウム：
【化１８】
2021519709.tif 000019
（フードブラック１として市販）；次の化学構造の６−アミノ−４−ヒドロキシ−３−[[７−スルホネート−４−[（４−スルホネートフェニル）アゾ]−１−ナフチル]アゾ]ナフタレン−２,７−ジスルホネート四ナトリウム：
【化１９】
2021519709.tif 000020
（フードブラック２として市販）；次の化学構造の（６Ｅ）−４−アミノ−５−オキソ−３−[[４−（２−スルホネートオキシエチルスルホニル）フェニル]ジアゼニル]−６−[[４−（２−スルホネートオキシエチルスルホニル）フェニル]ヒドラジニリデン]ナフタレン−２,７−ジスルホネート四ナトリウム：
【化２０】
2021519709.tif 000021
（リアクティブブラック３１として市販）；次の化学構造の（６Ｅ）−４−アミノ−５−オキソ−３−[[４−（２−スルホネートオキシエチルスルホニル）フェニル]ジアゼニル]−６−[[４−（２−スルホネートオキシエチルスルホニル）フェニル]ヒドラジニリデン]ナフタレン−２,７−ジスルホネート四ナトリウム：
【化２１】
2021519709.tif 000022
およびこれらの組み合わせが含まれてよい。仕上げ向上剤に使用される染料の他の市販の例の幾つかは、ＰＲＯ−ＪＥＴ登録商標ファストブラック１（富士フィルム社により市販されている）のような多目的ブラックアゾ染料系液体、およびＰＲＯ−ＪＥＴ登録商標ファストブラック２（富士フィルム社により市販されている）のような耐水性の向上したブラックアゾ染料系液体を含んでいる。
【０２２４】
幾つかの場合においては、ブラック染料に加えて、仕上げ向上剤中の着色料はさらに別の染料を含んでいてよい。ある例では、この別の染料はシアン染料であってよく、本願で開示する任意の染料と組み合わせて使用される。この別の染料はまた、６５０ｎｍより上では実質的に吸収を有さなくてよい。この別の染料は、最終的な３Ｄ部品の色相および色の均一性を改善するのに寄与する任意の着色染料であってよい。
【０２２５】
この別の染料の幾つかの例には、ナトリウム塩、アンモニウム塩、またはカリウム塩のような塩が含まれる。幾つかの具体的な例には、次の化学構造のエチル−[４−[[４−[エチル−[（３−スルホフェニル）メチル]アミノ]フェニル]−（２−スルホフェニル）エチリデン]−１−シクロヘキサ−２,５−ジエニリデン]−[（３−スルホフェニル）メチル]アザニウム：
【化２２】
2021519709.tif 000023
（アシッドブルー９として市販されており、ここで対イオンは代替的にナトリウム対イオンまたはカリウム対イオンであってよい）；以下の構造の４−[（Ｅ）−｛４−[ベンジル（エチル）アミノ]フェニル｝｛（４Ｅ）−４−[ベンジル（エチル）イミニオ]シクロヘキサ−２,５−ジエン−１−イリデン｝メチル]ベンゼン−１,３−ジスルホネートナトリウム：
【化２３】
2021519709.tif 000024
（アシッドブルー７として市販）；および以下の構造のフタロシアニン：
【化２４】
2021519709.tif 000025
（ダイレクトブルー１９９として市販）；およびこれらの組み合わせが含まれる。
【０２２６】
仕上げ向上剤の例においては、染料は仕上げ向上剤の合計重量に基づいて、約１.００重量％から約３.００重量％の範囲にわたる量で存在してよい。染料の組み合わせを含む仕上げ向上剤の別の例では、一方の染料（例えばブラック染料）は仕上げ向上剤の合計重量に基づいて約１.５０重量％から約１.７５重量％の範囲にわたる量で存在し、そして他方の染料（例えばシアン染料）は仕上げ向上剤の合計重量に基づいて約０.２５重量％から約０.５０重量％の範囲にわたる量で存在する。
【０２２７】
仕上げ向上剤のバランス量は水である。従って水の量は、含有される他の成分の量に応じて変動してよい。
【０２２８】
着色剤
本願に開示される方法２００およびシステム１０の例においては、上述したように、着色剤を使用してよい。着色剤は、着色料、界面活性剤、共溶媒、およびバランス量の水を含んでよい。幾つかの例では、着色剤はこれらの成分からなり、他の成分を含まない。幾つかの他の例では、着色剤はさらに、分散剤（単数または複数）、抗コゲーション剤（単数または複数）、抗微生物剤（単数または複数）、および／またはキレート剤（単数または複数）（これらの各々は融合剤２６に関連して先に説明した）といった付加的な成分を含んでいてよい。
【０２２９】
着色剤は、ブラックインク、シアンインク、マゼンタインク、またはイエローインクであってよい。従って着色料は、ブラック着色料、シアン着色料、マゼンタ着色料、イエロー着色料、または合わせてブラック、シアン、マゼンタ、またはイエローの色を形成する着色料の組み合わせであってよい。
【０２３０】
ある例では、着色料は着色剤中に、約０.１重量％から約１０重量％の範囲にわたる量で存在してよい（着色剤の合計重量に基づいて）。別の例では、着色料は着色剤中に、約０.５重量％から約５重量％の範囲にわたる量で存在してよい（着色剤の合計重量に基づいて）。さらに別の例では、着色料は着色剤中に、約２重量％から約１０重量％の範囲にわたる量で存在してよい（着色剤の合計重量に基づいて）。
【０２３１】
幾つかの例では、着色料は染料であってよい。染料は、ノニオン染料、カチオン染料、アニオン染料、またはこれらの組み合わせであってよい。使用してよい染料の例には、スルホローダミンＢ、アシッドブルー１１３、アシッドブルー２９、アシッドレッド４、ローズベンガル、アシッドイエロー１７、アシッドイエロー２９、アシッドイエロー４２、アクリジンイエローＧ、アシッドイエロー２３、アシッドブルー９、ニトロブルーテトラゾリウムクロリド一水和物またはニトロＢＴ、ローダミン６Ｇ、ローダミン１２３、ローダミンＢ、ローダミンＢイソシアネート、サフラニンＯ、アジュールＢ、およびアジュールＢエオシネートが含まれ、これらはシグマアルドリッチ社から入手可能である（ミズーリ州セントルイス）。水溶性アニオン染料の例には、ダイレクトイエロー１３２、ダイレクトブルー１９９、マゼンタ３７７（スイス国のイルフォード社から入手可能）が単独で、またはアシッドレッド５２との組み合わせで含まれる。水不溶性染料の例には、アゾ染料、キサンテン染料、メチン染料、ポリメチン染料、およびアントラキノン染料が含まれる。水不溶性染料の具体的な例には、チバガイギー社から入手可能なＯｒａｓｏｌ登録商標ブルーＧＮ染料、Ｏｒａｓｏｌ登録商標ピンク染料、およびＯｒａｓｏｌ登録商標イエロー染料が含まれる。ブラック染料は、ダイレクトブラック１５４、ダイレクトブラック１６８、ファストブラック２、ダイレクトブラック１７１、ダイレクトブラック１９、アシッドブラック１、アシッドブラック１９１、モーベイブラックＳＰ、およびアシッドブラック２を含んでいてよい。染料はまた、仕上げ向上剤に関連して列挙した例の任意のものであってよい。
【０２３２】
他の例においては、着色料は顔料であってよい。本願で使用するところでは、「顔料」は一般に、着色剤および３Ｄ印刷部品に色を導入する、有機および／または無機の顔料着色料を含んでいてよい。顔料は、ポリマー、オリゴマー、または小分子で自己分散可能であり、または別個の分散剤で分散可能である（融合剤２６に関連して上記に説明した）。
【０２３３】
使用されてよい顔料の例には、Ｐａｌｉｏｇｅｎ登録商標オレンジ、Ｈｅｌｉｏｇｅｎ登録商標ブルーＬ６９０１Ｆ、Ｈｅｌｉｏｇｅｎ登録商標ブルーＮＢＤ７０１０、Ｈｅｌｉｏｇｅｎ登録商標ブルーＫ７０９０、Ｈｅｌｉｏｇｅｎ登録商標ブルーＬ７１０１Ｆ、Ｐａｌｉｏｇｅｎ登録商標ブルーＬ６４７０、Ｈｅｌｉｏｇｅｎ登録商標グリーンＫ８６８３、およびＨｅｌｉｏｇｅｎ登録商標グリーンＬ９１４０（ＢＡＳＦ社から入手可能）が含まれる。ブラック顔料の例には、Ｍｏｎａｒｃｈ登録商標１４００、Ｍｏｎａｒｃｈ登録商標１３００、Ｍｏｎａｒｃｈ登録商標１１００、Ｍｏｎａｒｃｈ登録商標１０００、Ｍｏｎａｒｃｈ登録商標９００、Ｍｏｎａｒｃｈ登録商標８８０、Ｍｏｎａｒｃｈ登録商標８００、およびＭｏｎａｒｃｈ登録商標７００（キャボット社から入手可能）が含まれる。顔料の他の例には、Ｃｈｒｏｍｏｐｈｔａｌ登録商標イエロー３Ｇ、Ｃｈｒｏｍｏｐｈｔａｌ登録商標イエローＧＲ、Ｃｈｒｏｍｏｐｈｔａｌ登録商標イエロー８Ｇ、Ｉｇｒａｚｉｎ登録商標イエロー５ＧＴ、Ｉｇｒａｌｉｔｅ登録商標ルービン４ＢＬ、Ｍｏｎａｓｔｒａｌ登録商標マゼンタ、Ｍｏｎａｓｔｒａｌ登録商標スカーレット、Ｍｏｎａｓｔｒａｌ登録商標バイオレットＲ、Ｍｏｎａｓｔｒａｌ登録商標レッドＢ、およびＭｏｎａｓｔｒａｌ登録商標バイオレットマルーンＢ（チバガイギー社から入手可能）が含まれる。さらに他の顔料の例には、Ｐｒｉｎｔｅｘ登録商標Ｕ、Ｐｒｉｎｔｅｘ登録商標Ｖ、Ｐｒｉｎｔｅｘ登録商標１４０Ｕ、Ｐｒｉｎｔｅｘ登録商標１４０Ｖ、カラーブラックＦＷ２００、カラーブラックＦＷ２、カラーブラックＦＷ２Ｖ、カラーブラックＦＷ１、カラーブラックＦＷ１８、カラーブラックＳ１６０、カラーブラックＳ１７０、スペシャルブラック６、スペシャルブラック５、スペシャルブラック４Ａ、およびスペシャルブラック４（エボニック社から入手可能）が含まれる。顔料のさらに他の例には、Ｔｉｐｕｒｅ登録商標Ｒ−１０１（デュポン社から入手可能）、Ｄａｌａｍａｒ登録商標イエローＹＴ−８５８−ＤおよびＨｅｕｃｏｐｈｔｈａｌブルーＧＸＢＴ−５８３Ｄ（ホイバッハ社から入手可能）が含まれる。さらに顔料の他の例には、パーマネントイエローＧＲ、パーマネントイエローＧ、パーマネントイエローＤＨＧ、パーマネントイエローＮＣＧ−７１、パーマネントイエローＧＧ、ハンザイエローＲＡ、ハンザブリリアントイエロー５ＧＸ−０２、ハンザイエロー−Ｘ、Ｎｏｖｏｐｅｒｍ登録商標イエローＨＲ、Ｎｏｖｏｐｅｒｍ登録商標イエローＦＧＬ、ハンザブリリアントイエロー１０ＧＸ、パーマネントイエローＧ３Ｒ−０１、Ｈｏｓｔａｐｅｒｍ登録商標イエローＨ４Ｇ、Ｈｏｓｔａｐｅｒｍ登録商標イエローＨ３Ｇ、Ｈｏｓｔａｐｅｒｍ登録商標オレンジＧＲ、Ｈｏｓｔａｐｅｒｍ登録商標スカーレットＧＯ、およびパーマネントルービンＦ６Ｂ（クラリアント社から入手可能）が含まれる。さらに他の顔料の例には、Ｑｕｉｎｄｏ登録商標マゼンタ、Ｉｎｄｏｆａｓｔ登録商標ブリリアントスカーレット、Ｑｕｉｎｄｏ登録商標レッドＲ６７００、Ｑｕｉｎｄｏ登録商標レッドＲ６７１３、およびＩｎｄｏｆａｓｔ登録商標バイオレット（モーベイ社から入手可能）が含まれる。さらに他の顔料の例には、Ｌ７４−１３５７イエロー、Ｌ７５−１３３１イエロー、およびＬ７５−２５７７イエロー、ＬＨＤ９３０３ブラック（サンケミカル社から入手可能）が含まれる。さらに他の顔料の例には、Ｒａｖｅｎ登録商標７０００、Ｒａｖｅｎ登録商標５７５０、Ｒａｖｅｎ登録商標５２５０、Ｒａｖｅｎ登録商標５０００、およびＲａｖｅｎ登録商標３５００（コロンビアン社から入手可能）が含まれる。
【０２３４】
着色剤が（最終的な３Ｄ部品の）縁部境界に、またはそのすぐ外側に適用された場合、縁部境界にある造形材料１６の粒子は着色されてよい。幾つかの例では、こうして染色された造形材料１６の粒子の少なくとも幾つかは、形成された３Ｄ層または部品の縁部（単数または複数）または表面（単数または複数）に存在してよく、それは縁部（単数または複数）または表面（単数または複数）において、何らかのパターンが形成されること（融合剤２６と造形材料１６の色の相違に起因して）を防止または低減させる。
【０２３５】
着色剤中に使用してよい界面活性剤（単数または複数）は、融合剤２６に関連して上記に列挙した界面活性剤の任意のものを含む。着色剤中の界面活性剤（単数または複数）の合計量は、着色剤の合計重量に関して約０.０１重量％から約２０重量％の範囲にわたってよい。ある例では、着色剤中の界面活性剤（単数または複数）の合計量は、着色剤の合計重量に関して約５重量％から約２０重量％の範囲にわたってよい。
【０２３６】
着色剤中に使用してよい共溶媒（単数または複数）は、融合剤２６に関連して上記に列挙した共溶媒の任意のものを含む。着色剤中の共溶媒（単数または複数）の合計量は、着色剤の合計重量に関して約１重量％から約５０重量％の範囲にわたってよい。
【０２３７】
融合剤２６および仕上げ向上剤と同様に、着色剤の共溶媒（単数または複数）は、部分的には、着色剤を分与するために使用される噴射テクノロジーに依存していてよい。例えば、サーマルインクジェットプリントヘッドが使用される場合には、水および／またはエタノールおよび／または他のより長鎖のアルコール（例えばペンタノール）が、着色剤の３５重量％またはより多くを構成してよい。別の例として、圧電インクジェットプリントヘッドが使用される場合には、水が着色剤の約２５重量％から約３０重量％を構成し、そして着色剤の３５重量％またはより多くはエタノール、イソプロパノール、アセトンその他であってよい。
【０２３８】
着色剤のバランス量は水である。従って水の量は、含有される他の成分の量に応じて変動してよい。
【０２３９】
幾つかの例では、着色剤は、着色料、分散剤／分散添加剤、共溶媒、および水を含むことができる。着色剤は、水性インクジェット組成物である。幾つかの場合には、着色剤はこれらの成分を含むが、他の成分は含まない。他の場合には、着色剤はさらに、抗コゲーション剤、殺生物剤、バインダー、およびこれらの組み合わせを含んでいる。
【０２４０】
着色剤の着色料は、白色以外の色を有する顔料および／または染料である。他の色の例には、シアン、マゼンタ、イエロー、ブラック、その他が含まれる。幾つかの場合には、着色インクの着色料はまた、赤外波長に対して透過性であってよい。ＩＲ透過性の着色料の例には、アシッドイエロー２３（ＡＹ２３）、ＡＹ１７、アシッドレッド５２（ＡＲ５２）、ＡＲ２８９、およびリアクティブレッド１８０（ＲＲ１８０）が含まれる。他の場合には、着色剤の着色料は赤外波長に対して完全には透過性でないが、しかしそれと接触している造形材料粒子を十分に加熱するのに足りる放射線は吸収しないものであってよい。例えば、着色剤の着色料は、可視波長の幾らかとＩＲ波長の幾らかを吸収してよい。こうした着色料の幾つかの例には、ダイレクトブルー１９９（ＤＢ１９９）およびピグメントブルー１５：３（ＰＢ１５：３）のようなシアン着色料が含まれる。
【０２４１】
着色剤はまた分散添加剤を含んでおり、これは着色料を着色剤全体にわたって均一に分散するのを助け、また造形材料粒子上をインク２３０で濡らすのを助ける。本願で融合剤について説明した任意の分散添加剤を、着色剤に使用してよい。分散添加剤は着色剤中に、着色料と同様の量で存在してよい。
【０２４２】
白色でない着色料および分散添加剤に加えて、着色剤は、融合剤と同様の成分を含んでよい（例えば共溶媒（単数または複数）、抗コゲーション剤（単数または複数）、殺生物剤（単数または複数）、水、その他）。着色剤はまた、アクリルラテックスバインダーのようなバインダーを含んでいてよく、これはスチレン、アクリル酸、メタクリル酸、メチルメタクリレート、エチルメタクリレート、およびブチルメタクリレートの任意の２つまたはより多くのコポリマーであってよい。着色剤の幾つかの例はまた、湿潤剤および潤滑剤（例えばリポケミカル社のＬｉｐｏｎｉｃ登録商標ＥＧ−１（ＬＥＧ−１））、キレート剤（例えばエチレンジアミン四酢酸２ナトリウム（ＥＤＴＡ−Ｎａ））、および／または緩衝剤のような、他の添加剤を含んでいてよい。
【０２４３】
顔料系の着色剤の例は、約１重量％から約１０重量％の顔料（単数または複数）、約１０重量％から約３０重量％の共溶媒（単数または複数）、約１重量％から約１０重量％の分散剤（単数または複数）、０.０１重量％から約１重量％の抗コゲーション剤（単数または複数）、約０.１重量％から約５重量％のバインダー（単数または複数）、約０.０５重量％から約０.１重量％の殺生物剤（単数または複数）、およびバランス量の水を含んでいてよい。染料系の着色剤の例は、約１重量％から約７重量％の染料（単数または複数）、約１０重量％から約３０重量％の共溶媒（単数または複数）、約１重量％から約７重量％の分散剤（単数または複数）、０.０５重量％から約０.１重量％のキレート剤（単数または複数）、約０.００５重量％から約０.２重量％の緩衝剤（単数または複数）、約０.０５重量％から約０.１重量％の殺生物剤（単数または複数）、およびバランス量の水を含んでいてよい。
【０２４４】
幾つかの例では、着色剤は、シアンインク組成物（Ｃ）、イエローインク組成物（Ｙ）、マゼンタインク組成物（Ｍ）、およびブラックインク組成物（Ｋ）を含んでいる。幾つかの例では、ＣＹＭＫ着色剤に加えて、付加的なインク組成物を使用してよい。
【０２４５】
本願で説明した着色剤（単数または複数）中の着色料（単数または複数）は、無機顔料、有機顔料、染料、およびこれらの組み合わせを含むことができる。
【０２４６】
顔料は任意の色であってよく、例としては、シアン顔料、マゼンタ顔料、イエロー顔料、ブラック顔料、バイオレット顔料、グリーン顔料、ブラウン顔料、オレンジ顔料、パープル顔料、ホワイト顔料、メタリック顔料（例えばゴールド顔料、ブロンズ顔料、シルバー顔料、またはブロンズ顔料）、真珠光沢顔料、またはこれらの組み合わせが含まれる。
【０２４７】
幾つかの例では、着色剤はシアンインク、イエローインク、マゼンタインク、およびブラックインクを含んでいる。
【０２４８】
適切なイエローの有機顔料の例には、Ｃ.Ｉ.ピグメントイエロー１、Ｃ.Ｉ.ピグメントイエロー２、Ｃ.Ｉ.ピグメントイエロー３、Ｃ.Ｉ.ピグメントイエロー４、Ｃ.Ｉ.ピグメントイエロー５、Ｃ.Ｉ.ピグメントイエロー６、Ｃ.Ｉ.ピグメントイエロー７、Ｃ.Ｉ.ピグメントイエロー１０、Ｃ.Ｉ.ピグメントイエロー１１、Ｃ.Ｉ.ピグメントイエロー１２、Ｃ.Ｉ.ピグメントイエロー１３、Ｃ.Ｉ.ピグメントイエロー１４、Ｃ.Ｉ.ピグメントイエロー１６、Ｃ.Ｉ.ピグメントイエロー１７、Ｃ.Ｉ.ピグメントイエロー２４、Ｃ.Ｉ.ピグメントイエロー３４、Ｃ.Ｉ.ピグメントイエロー３５、Ｃ.Ｉ.ピグメントイエロー３７、Ｃ.Ｉ.ピグメントイエロー５３、Ｃ.Ｉ.ピグメントイエロー５５、Ｃ.Ｉ.ピグメントイエロー６５、Ｃ.Ｉ.ピグメントイエロー７３、Ｃ.Ｉ.ピグメントイエロー７４、Ｃ.Ｉ.ピグメントイエロー７５、Ｃ.Ｉ.ピグメントイエロー７７、Ｃ.Ｉ.ピグメントイエロー８１、Ｃ.Ｉ.ピグメントイエロー８３、Ｃ.Ｉ.ピグメントイエロー９３、Ｃ.Ｉ.ピグメントイエロー９４、Ｃ.Ｉ.ピグメントイエロー９５、Ｃ.Ｉ.ピグメントイエロー９７、Ｃ.Ｉ.ピグメントイエロー９８、Ｃ.Ｉ.ピグメントイエロー９９、Ｃ.Ｉ.ピグメントイエロー１０８、Ｃ.Ｉ.ピグメントイエロー１０９、Ｃ.Ｉ.ピグメントイエロー１１０、Ｃ.Ｉ.ピグメントイエロー１１３、Ｃ.Ｉ.ピグメントイエロー１１４、Ｃ.Ｉ.ピグメントイエロー１１７、Ｃ.Ｉ.ピグメントイエロー１２０、Ｃ.Ｉ.ピグメントイエロー１２２、Ｃ.Ｉ.ピグメントイエロー１２４、Ｃ.Ｉ.ピグメントイエロー１２８、Ｃ.Ｉ.ピグメントイエロー１２９、Ｃ.Ｉ.ピグメントイエロー１３３、Ｃ.Ｉ.ピグメントイエロー１３８、Ｃ.Ｉ.ピグメントイエロー１３９、Ｃ.Ｉ.ピグメントイエロー１４７、Ｃ.Ｉ.ピグメントイエロー１５１、Ｃ.Ｉ.ピグメントイエロー１５３、Ｃ.Ｉ.ピグメントイエロー１５４、Ｃ.Ｉ.ピグメントイエロー１６７、Ｃ.Ｉ.ピグメントイエロー１７２、Ｃ.Ｉ.ピグメントイエロー１８０、およびＣ.Ｉ.ピグメントイエロー１８５が含まれる。
【０２４９】
適切なブルーまたはシアンの有機顔料の例には、Ｃ.Ｉ.ピグメントブルー１、Ｃ.Ｉ.ピグメントブルー２、Ｃ.Ｉ.ピグメントブルー３、Ｃ.Ｉ.ピグメントブルー１５、ピグメントブルー１５：３、Ｃ.Ｉ.ピグメントブルー１５：３４、Ｃ.Ｉ.ピグメントブルー１５：４、Ｃ.Ｉ.ピグメントブルー１６、Ｃ.Ｉ.ピグメントブルー１８、Ｃ.Ｉ.ピグメントブルー２２、Ｃ.Ｉ.ピグメントブルー２５、Ｃ.Ｉ.ピグメントブルー６０、Ｃ.Ｉ.ピグメントブルー６５、Ｃ.Ｉ.ピグメントブルー６６、Ｃ.Ｉ.バットブルー４、およびＣ.Ｉ.バットブルー６０が含まれる。
【０２５０】
適切なマゼンタ、レッド、またはバイオレットの有機顔料の例には、Ｃ.Ｉ.ピグメントレッド１、Ｃ.Ｉ.ピグメントレッド２、Ｃ.Ｉ.ピグメントレッド３、Ｃ.Ｉ.ピグメントレッド４、Ｃ.Ｉ.ピグメントレッド５、Ｃ.Ｉ.ピグメントレッド６、Ｃ.Ｉ.ピグメントレッド７、Ｃ.Ｉ.ピグメントレッド８、Ｃ.Ｉ.ピグメントレッド９、Ｃ.Ｉ.ピグメントレッド１０、Ｃ.Ｉ.ピグメントレッド１１、Ｃ.Ｉ.ピグメントレッド１２、Ｃ.Ｉ.ピグメントレッド１４、Ｃ.Ｉ.ピグメントレッド１５、Ｃ.Ｉ.ピグメントレッド１６、Ｃ.Ｉ.ピグメントレッド１７、Ｃ.Ｉ.ピグメントレッド１８、Ｃ.Ｉ.ピグメントレッド１９、Ｃ.Ｉ.ピグメントレッド２１、Ｃ.Ｉ.ピグメントレッド２２、Ｃ.Ｉ.ピグメントレッド２３、Ｃ.Ｉ.ピグメントレッド３０、Ｃ.Ｉ.ピグメントレッド３１、Ｃ.Ｉ.ピグメントレッド３２、Ｃ.Ｉ.ピグメントレッド３７、Ｃ.Ｉ.ピグメントレッド３８、Ｃ.Ｉ.ピグメントレッド４０、Ｃ.Ｉ.ピグメントレッド４１、Ｃ.Ｉ.ピグメントレッド４２、Ｃ.Ｉ.ピグメントレッド４８（Ｃａ）、Ｃ.Ｉ.ピグメントレッド４８（Ｍｎ）、Ｃ.Ｉ.ピグメントレッド５７（Ｃａ）、Ｃ.Ｉ.ピグメントレッド５７：１、Ｃ.Ｉ.ピグメントレッド８８、Ｃ.Ｉ.ピグメントレッド１１２、Ｃ.Ｉ.ピグメントレッド１１４、Ｃ.Ｉ.ピグメントレッド１２２、Ｃ.Ｉ.ピグメントレッド１２３、Ｃ.Ｉ.ピグメントレッド１４４、Ｃ.Ｉ.ピグメントレッド１４６、Ｃ.Ｉ.ピグメントレッド１４９、Ｃ.Ｉ.ピグメントレッド１５０、Ｃ.Ｉ.ピグメントレッド１６６、Ｃ.Ｉ.ピグメントレッド１６８、Ｃ.Ｉ.ピグメントレッド１７０、Ｃ.Ｉ.ピグメントレッド１７１、Ｃ.Ｉ.ピグメントレッド１７５、Ｃ.Ｉ.ピグメントレッド１７６、Ｃ.Ｉ.ピグメントレッド１７７、Ｃ.Ｉ.ピグメントレッド１７８、Ｃ.Ｉ.ピグメントレッド１７９、Ｃ.Ｉ.ピグメントレッド１８４、Ｃ.Ｉ.ピグメントレッド１８５、Ｃ.Ｉ.ピグメントレッド１８７、Ｃ.Ｉ.ピグメントレッド２０２、Ｃ.Ｉ.ピグメントレッド２０９、Ｃ.Ｉ.ピグメントレッド２１９、Ｃ.Ｉ.ピグメントレッド２２４、Ｃ.Ｉ.ピグメントレッド２４５、Ｃ.Ｉ.ピグメントレッド２８６、Ｃ.Ｉ.ピグメントバイオレット１９、Ｃ.Ｉ.ピグメントバイオレット２３、Ｃ.Ｉ.ピグメントバイオレット３２、Ｃ.Ｉ.ピグメントバイオレット３３、Ｃ.Ｉ.ピグメントバイオレット３６、Ｃ.Ｉ.ピグメントバイオレット３８、Ｃ.Ｉ.ピグメントバイオレット４３、およびＣ.Ｉ.ピグメントバイオレット５０が含まれる。
【０２５１】
カーボンブラック顔料の例には、日本の三菱化学社によって製造されているもの（例えばカーボンブラックＮｏ.２３００、Ｎｏ.９００、ＭＣＦ８８、Ｎｏ.３３、Ｎｏ.４０、Ｎｏ.４５、Ｎｏ.５２、ＭＡ７、ＭＡ８、ＭＡ１００、およびＮｏ.２２００Ｂの如き）；ジョージア州マリエッタのコロンビアンケミカルズ社によって製造されているＲＡＶＥＮ登録商標シリーズの種々のカーボンブラック顔料（例えばＲＡＶＥＮ登録商標５７５０、ＲＡＶＥＮ登録商標５２５０、ＲＡＶＥＮ登録商標５０００、ＲＡＶＥＮ登録商標３５００、ＲＡＶＥＮ登録商標１２５５、およびＲＡＶＥＮ登録商標７００の如き）；マサチューセッツ州ボストンのキャボット社により製造されているブラックＰＥＡＲＬＳ登録商標シリーズ、ＲＥＧＡＬ登録商標シリーズ、ＭＯＧＵＬ登録商標シリーズ、またはＭＯＮＡＲＣＨ登録商標シリーズの種々のカーボンブラック顔料（例えばブラックＰＥＡＲＬＳ登録商標８８０カーボンブラック、ＲＥＧＡＬ登録商標４００Ｒ、ＲＥＧＡＬ登録商標３３０Ｒ、およびＲＥＧＡＬ登録商標６６０Ｒの如き）；およびニュージャージー州パーシッパニーのエボニックデグッサ社によって製造されている種々のブラック顔料（例えばカラーブラックＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、ＰＲＩＮＴＥＸ登録商標３５、ＰＲＩＮＴＥＸ登録商標Ｕ、ＰＲＩＮＴＥＸ登録商標Ｖ、ＰＲＩＮＴＥＸ登録商標１４０Ｕ、スペシャルブラック５、スペシャルブラック４Ａ、およびスペシャルブラック４の如き）が含まれる。有機ブラック顔料の例には、Ｃ.Ｉ.ピグメントブラック１のようなアニリンブラックが含まれる。
【０２５２】
グリーンの有機顔料の幾つかの例には、Ｃ.Ｉ.ピグメントグリーン１、Ｃ.Ｉ.ピグメントグリーン２、Ｃ.Ｉ.ピグメントグリーン４、Ｃ.Ｉ.ピグメントグリーン７、Ｃ.Ｉ.ピグメントグリーン８、Ｃ.Ｉ.ピグメントグリーン１０、Ｃ.Ｉ.ピグメントグリーン３６、およびＣ.Ｉ.ピグメントグリーン４５が含まれる。
【０２５３】
ブラウンの有機顔料の例には、Ｃ.Ｉ.ピグメントブラウン１、Ｃ.Ｉ.ピグメントブラウン５、Ｃ.Ｉ.ピグメントブラウン２２、Ｃ.Ｉ.ピグメントブラウン２３、Ｃ.Ｉ.ピグメントブラウン２５、Ｃ.Ｉ.ピグメントブラウン４１、およびＣ.Ｉ.ピグメントブラウン４２が含まれる。
【０２５４】
オレンジの有機顔料の幾つかの例には、Ｃ.Ｉ.ピグメントオレンジ１、Ｃ.Ｉ.ピグメントオレンジ２、Ｃ.Ｉ.ピグメントオレンジ５、Ｃ.Ｉ.ピグメントオレンジ７、Ｃ.Ｉ.ピグメントオレンジ１３、Ｃ.Ｉ.ピグメントオレンジ１５、Ｃ.Ｉ.ピグメントオレンジ１６、Ｃ.Ｉ.ピグメントオレンジ１７、Ｃ.Ｉ.ピグメントオレンジ１９、Ｃ.Ｉ.ピグメントオレンジ２４、Ｃ.Ｉ.ピグメントオレンジ３４、Ｃ.Ｉ.ピグメントオレンジ３６、Ｃ.Ｉ.ピグメントオレンジ３８、Ｃ.Ｉ.ピグメントオレンジ４０、Ｃ.Ｉ.ピグメントオレンジ４３、およびＣ.Ｉ.ピグメントオレンジ６６が含まれる。
【０２５５】
適切なメタリック顔料は、金、銀、白金、ニッケル、クロム、錫、亜鉛、インジウム、チタン、銅、アルミニウム、およびこれらの金属の任意のものの合金から選択される金属を含んでいる。これらの金属は単独で、または２つまたはより多くの金属または合金の任意の組み合わせで使用されてよい。メタリック顔料の幾つかの例には、ＳＴＡＮＤＡＲＴ登録商標Ｒ０１００、ＳＴＡＮＤＡＲＴ登録商標Ｒ０２００、およびＤＯＲＡＤＯ登録商標金ブロンズ顔料（ドイツ国ヴェーゼルのエカルトエフェクトピグメント社から入手可能）が含まれる。
【０２５６】
幾つかの例では、上記した顔料は単独で、または相互の任意の組み合わせで使用することができる。
【０２５７】
着色剤（単数または複数）中の着色料（単数または複数）の合計量は、着色剤（単数または複数）の合計重量に基づいて、約０.１重量％から約１５重量％の範囲にある。幾つかの例では、着色剤（単数または複数）中の着色料（単数または複数）の合計量は、着色剤（単数または複数）の合計重量に基づいて、約１重量％から約８重量％の範囲にある。
【０２５８】
幾つかの例では、これらの着色料（単数または複数）の平均粒径は、約８０ｎｍから約４００ｎｍの範囲にあってよい。
【０２５９】
幾つかの例では、上記で説明した着色料（単数または複数）は、ポリマー分散物中に分散することができる。幾つかの例では、着色料（単数または複数）（例えば、顔料（単数または複数））は、スチレンアクリルポリマーを含む分散物中に分散することができる。スチレンアクリルポリマーを含むポリマー分散物は、溶媒系中で顔料を分散するのを助けることができる。
【０２６０】
種々のスチレンアクリルポリマーを顔料分散物に使用することができる。有用なスチレンアクリルポリマーの幾つかの非限定的な市販品の例は、ＪＯＮＣＲＹＬ登録商標（ＳＣジョンソン社）、ＵＣＡＲＴＭ（ダウケミカル社）、ＪＯＮＲＥＺ登録商標（ミードウェストベーコ社）、およびＶＡＮＣＲＹＬ登録商標（エボニックリソースエフィシエンシー社）といった商品名の下に販売されている。
【０２６１】
より詳細には、スチレンアクリルポリマーは、親水性モノマー、疎水性モノマー、またはこれらの組み合わせといった、種々のモノマーで処方することができる。一緒に共重合してスチレンアクリルポリマーを形成可能な親水性モノマーの非限定的な例には、アクリル酸、メタクリル酸、エタクリル酸、ジメチルアクリル酸、無水マレイン酸、マレイン酸、ビニルスルホン酸、シアノアクリル酸、ビニル酢酸、アリル酢酸、エチリジン酢酸、プロピリジン酢酸、クロトン酸、フマル酸、イタコン酸、ソルビン酸、アンゲリカ酸、経皮酸、スチリルアクリル酸、シトラコン酸、グルタコン酸、アコニット酸、フェニルアクリル酸、アクリロキシプロピオン酸、アコニット酸、フェニルアクリル酸、アクリロキシプロピオン酸、ビニル安息香酸、Ｎ−ビニルスクシンアミド酸、メサコン酸、メタクロイルアラニン、アクリロイルヒドロキシグリシン、スルホエチルメタクリル酸、スルホプロピルアクリル酸、スチレンスルホン酸、スルホエチルアクリル酸、２−メタクリロイルオキシメタン−１−スルホン酸、３−メタクリロイルオキシプロパン−１−スルホン酸、３−（ビニルオキシ）プロパン−１−スルホン酸、エチレンスルホン酸、ビニル硫酸、４−ビニルフェニル硫酸、エチレンホスホン酸、ビニルリン酸、ビニル安息香酸、２−アクリルアミド−２−メチル−１−プロパンスルホン酸、その他、またはこれらの組み合わせが含まれる。
【０２６２】
使用可能な疎水性モノマーの非限定的な例には、スチレン、ｐ−メチルスチレン、メチルメタクリレート、ヘキシルアクリレート、ヘキシルメタクリレート、ブチルアクリレート、ブチルメタクリレート、エチルアクリレート、エチルメタクリレート、プロピルアクリレート、プロピルメタクリレート、オクタデシルアクリレート、オクタデシルメタクリレート、ステアリルメタクリレート、ビニルベンジルクロリド、イソボルニルアクリレート、テトラヒドロフルフリルアクリレート、２−フェノキシエチルメタクリレート、エトキシル化ノニルフェノールメタクリレート、イソボルニルメタクリレート、シクロヘキシルメタクリレート、ｔ−ブチルメタクリレート、ｎ−オクチルメタクリレート、ラウリルメタクリレート、トリデシルメタクリレート、アルコキシル化テトラヒドロフルフリルアクリレート、イソデシルアクリレート、イソボルニルメタクリレート、その他、またはこれらの組み合わせが含まれる。
【０２６３】
スチレンアクリルポリマーは、約３,０００ｇ／ｍｏｌから約３０,０００ｇ／ｍｏｌの重量平均分子量（Ｍｗ）を有することができる。さらに別の例では、スチレンアクリルポリマーはＭｗ約４,０００ｇ／ｍｏｌから約２５,０００ｇ／ｍｏｌ、または約４,５００ｇ／ｍｏｌから約２２,０００ｇ／ｍｏｌのＭｗを有することができる。
【０２６４】
分量に言及がなされる場合のそれぞれについては、ｇ／ｍｏｌでの重量平均分子量が示されていることが理解されよう。
【０２６５】
さらに幾つかの例では、スチレンアクリルポリマーは、約１２０ｍｇＫＯＨ／ｇから約３００ｍｇＫＯＨ／ｇの酸性度指数または酸価を有することができる。さらに他の例においては、スチレンアクリルポリマーは約１４０ｍｇＫＯＨ／ｇから約２６０ｍｇＫＯＨ／ｇ、約１６０ｍｇＫＯＨ／ｇから約２４０ｍｇＫＯＨ／ｇ、または約１８０ｍｇＫＯＨ／ｇから約２３０ｍｇＫＯＨ／ｇの酸価を有することができ。酸価は、物質の１グラムを中和するのに必要な水酸化カリウムのミリグラム数として定義することができる。
【０２６６】
幾つかの例では、着色剤（単数または複数）中のスチレンアクリルポリマーの量は、着色剤（単数または複数）の合計重量に基づいて約０.１重量％から約２０重量％、着色剤（単数または複数）の合計重量に基づいて約０.５重量％から約１０重量％、または着色剤（単数または複数）の合計重量に基づいて約１重量％から約５重量％であることができる。
【０２６７】
幾つかの例では、着色剤（単数または複数）中のスチレンアクリルポリマーの量は、着色剤（単数または複数）中の着色料（単数または複数）の量に基づくことができる。従って幾つかの例では、着色料（単数または複数）およびスチレンアクリルポリマーは着色剤（単数または複数）中、特定の重量比で存在することができる。幾つかの具体的な例では、顔料とスチレンアクリルポリマーは、１：１から１０：１の重量比で存在することができる。他の例においては、顔料とスチレンアクリルポリマーは、約２：１から約１０：１の重量比で存在することができる。さらに他の例においては、顔料とスチレンアクリルポリマーは、約３：１から約６：１の重量比で存在することができる。
【０２６８】
融合剤および／または仕上げ向上剤のための表面修飾剤／界面活性剤
表面修飾剤（単数または複数）または界面活性剤（単数または複数）（ここで互換的に使用される）は、融合剤および／または仕上げ向上剤（本願ではまた剤と称される）の濡れ特性および噴射特性を改善するために使用されてよい。適切な界面活性剤の例には、自己乳化型の、アセチレンジオールの化学的性質に基づいたノニオン湿潤剤、ノニオンフルオロ界面活性剤、およびこれらの組み合わせが含まれてよい。他の例においては、界面活性剤は、エトキシル化低発泡湿潤剤またはエトキシル化湿潤剤および分子消泡剤であってよい。さらに他の適切な界面活性剤には、ノニオン湿潤剤および分子消泡剤または水溶性ノニオン界面活性剤が含まれる。幾つかの例では、１０未満の親水性親油性バランス（ＨＬＢ）を有する界面活性剤を使用することが望ましい場合がある。単一の界面活性剤が使用されるか、または界面活性剤の組み合わせが使用されるかに関わらず、剤における界面活性剤（単数または複数）の合計量は、剤の合計重量％に基づいて約０.１重量％から約３重量％の範囲にあってよい。
【０２６９】
幾つかの例では、他の界面活性剤は、湿潤剤（単数または複数）および／または表面張力低減剤（単数または複数）を含むことができる。
【０２７０】
適切な湿潤剤の例は、ノニオン界面活性剤を含むことができる。幾つかの具体的な例には、自己乳化型の、アセチレンジオールの化学的性質に基づくノニオン湿潤剤（例えばエボニックリソースエフィシエンシー社のＳＵＲＦＹＮＯＬ登録商標ＳＥＦ）、ノニオンフルオロ界面活性剤（例えば以前はＺＯＮＹＬ  ＦＳＯと呼ばれていた、デュポン社のＣＡＰＳＴＯＮＥ登録商標フルオロ界面活性剤）、およびこれらの組み合わせが含まれる。他の例においては、湿潤剤はエトキシル化低発泡湿潤剤（例えばエボニックリソースエフィシエンシー社のＳＵＲＦＹＮＯＬ登録商標４４０またはＳＵＲＦＹＮＯＬ登録商標ＣＴ−１１１）またはエトキシル化湿潤剤および分子消泡剤（例えばエボニックリソースエフィシエンシー社のＳＵＲＦＹＮＯＬ登録商標４２０）である。さらに他の適切な湿潤剤には、ノニオン湿潤剤および分子消泡剤（例えばエボニックリソースエフィシエンシー社のＳＵＲＦＹＮＯＬ登録商標１０４Ｅ）または水溶性のノニオン界面活性剤（ダウケミカル社のＴＥＲＧＩＴＯＬＴＭＴＭＮ−６、ＴＥＲＧＩＴＯＬＴＭ１５Ｓ７、およびＴＥＲＧＩＴＯＬＴＭ１５Ｓ９）が含まれる。幾つかの例では、アニオン界面活性剤は、ノニオン界面活性剤と組み合わせて使用してよい。幾つかの例では、１０未満の親水性親油性バランス（ＨＬＢ）を有する湿潤剤を使用することが適切な場合がある。
【０２７１】
幾つかの例では、湿潤剤（単数または複数）は融合剤（単数または複数）および／または仕上げ向上剤（単数または複数）中に、組成物／剤の合計重量の約０.１重量％から約４重量％の範囲にわたる量で存在してよい。ある例では、組成物／剤に存在する湿潤剤（単数または複数）の量は、組成物／剤の合計重量に基づいて約０.１重量％である。別の例においては、組成物／剤に存在する湿潤剤（単数または複数）の量は、組成物／剤の合計重量に基づいて約０.０４重量％である。
【０２７２】
融合剤（単数または複数）および／または仕上げ向上剤（単数または複数）はまた、表面張力低減剤（単数または複数）を含んでいてよい。表面張力を低減させるために、前述した湿潤剤／界面活性剤の任意のものを使用してよい。例として、表面張力低減剤は、自己乳化型の、アセチレンジオールの化学的性質に基づくノニオン湿潤剤（例えばエボニックリソースエフィシエンシー社のＳＵＲＦＹＮＯＬ登録商標ＳＥＦ）であってよい。
【０２７３】
表面張力低減剤（単数または複数）は組成物／剤中に、組成物／剤の合計重量に基づいて約０.１重量％から約４重量％の範囲の量で存在してよい。ある例では、組成物／剤中に存在する表面張力低減剤（単数または複数）の量は、組成物／剤の合計重量に基づいて約１.５重量％である。別の例では、組成物／剤中に存在する表面張力低減剤（単数または複数）の量は、組成物／剤の約０.６重量％である。
【０２７４】
界面活性剤が湿潤剤および表面張力低減剤の両者である場合、湿潤剤および表面張力低減剤について本願に提示した範囲の任意のものを、界面活性剤について使用してよい。
【０２７５】
融合剤／仕上げ向上剤における他の添加剤
幾つかの例では、融合剤および／または仕上げ向上剤はさらに、緩衝液、界面活性剤、分散剤、抗コゲーション剤、分散添加剤、殺生物剤、キレート剤、少なくとも１つのキレート剤、およびこれらの組み合わせを含んでいてよい。
【０２７６】
幾つかの例では、融合剤および／または仕上げ向上剤はさらに、緩衝液（単数または複数）を含んでよい。幾つかの例では、緩衝液（単数または複数）は、少量の水溶性の酸または水溶性の塩基が緩衝液（単数または複数）を含有している組成物に添加された場合に、ｐＨの小さな変化（例えば１未満）に抵抗することができる。緩衝液（単数または複数）は、約５から約９.５、または約７から約９、または約７.５から約８.５のｐＨ範囲を有することができる。
【０２７７】
幾つかの例では、緩衝液（単数または複数）は融合剤および／または仕上げ向上剤に対して、剤（単数または複数）／組成物（単数または複数）の合計重量に基づいて、約０.０１重量％から約２０重量％、または０.１重量％から約１５重量％、または約０.１重量％から約１０重量％の範囲にわたる量で添加することができる。
【０２７８】
幾つかの例では、緩衝液（単数または複数）は、少なくとも１つのポリヒドロキシ官能性アミンを含有することができる。
【０２７９】
幾つかの例では、緩衝液（単数または複数）は、２−[４−（２−ヒドロキシエチル）ピペラジン−１−イル]エタンスルホン酸、２−アミノ−２−（ヒドロキシメチル）−１,３−プロパンジオール（シグマアルドリッチ社から市販のＴＲＩＺＭＡ登録商標）、３−モルホリノプロパンスルホン酸、トリエタノールアミン、２−[ビス−（２−ヒドロキシエチル）−アミノ]−２−ヒドロキシメチルプロパン−１,３−ジオール（ビストリスメタン）、Ｎ−メチル−Ｄ−グルカミン、Ｎ,Ｎ,Ｎ’Ｎ’−テトラキス−（２−ヒドロキシエチル）−エチレンジアミンおよびＮ,Ｎ,Ｎ’Ｎ’−テトラキス−（２−ヒドロキシプロピル）−エチレンジアミン、ベータアラニン、ベタイン、またはこれらの混合物であることができる。
【０２８０】
幾つかの例では、緩衝液（単数または複数）は、２−アミノ−２−（ヒドロキシメチル）−１,３−プロパンジオール（シグマアルドリッチ社から市販のＴＲＩＺＭＡ登録商標）、ベータアラニン、ベタイン、またはこれらの混合物であることができる。
【０２８１】
融合剤および／または仕上げ向上剤は幾つかの例では、分散添加剤で分散することができる。分散添加剤は、着色料（単数または複数）を剤（単数または複数）／組成物（単数または複数）の全体にわたって均一に分散させるのを助けることができる。分散添加剤はまた、適用された何らかの他の剤（単数または複数）／組成物（単数または複数）および／または造形材料の層（単数または複数）上を剤（単数または複数）／組成物（単数または複数）で濡らすのを助けてよい。
【０２８２】
分散添加剤は、剤（単数または複数）／組成物（単数または複数）の合計重量に基づいて、約０.０１重量％から約２重量％の範囲にわたる量で、または約１.５重量％未満、または約１重量％未満、または少なくとも０.０１重量％、または少なくとも約０.１重量％、または少なくとも約０.５重量％の量で存在してよい。
【０２８３】
分散添加剤の幾つかの例は、水溶性アクリル酸ポリマー（例えばルブリゾール社から入手可能なＣＡＲＢＯＳＰＥＲＳＥ登録商標Ｋ７０２８）、顔料親和性基を備えた高分子量ブロックコポリマー（例えば、ＢＹＫ社から入手可能なＤＩＳＰＥＲＢＹＫ登録商標１９０）、およびこれらの組み合わせを含むことができる。
【０２８４】
分散剤は、造形材料の層（単数または複数）に対して適用された場合に、特定の濡れ特性をもたらすことができる。分散剤は、造形材料の層（単数または複数）上にインク（単数または複数）を均一に分散させるのを助けることができる。
【０２８５】
分散剤は、融合剤および／または仕上げ向上剤の合計重量に基づいて、約０.０１重量％から約２重量％の範囲にわたる量で、または約１.５重量％未満、または約１重量％未満、または少なくとも０.０１重量％、または少なくとも約０.１重量％、または少なくとも約０.５重量％の量で存在してよい。
【０２８６】
分散剤は、ノニオン分散剤、カチオン分散剤、アニオン分散剤、またはこれらの組み合わせであってよい。分散剤の幾つかの例には、自己乳化型の、アセチレンジオールの化学的性質に基づくノニオン湿潤剤（例えばエボニックリソースエフィシエンシー社のＳＵＲＦＹＮＯＬ登録商標ＳＥＦ）、エトキシル化低発泡湿潤剤（例えばエボニックリソースエフィシエンシー社のＳＵＲＦＹＮＯＬ登録商標４４０およびＳＵＲＦＹＮＯＬ登録商標４６５）、ノニオン性アセチレンジオール界面活性剤（例えばエボニックリソースエフィシエンシー社のＳＵＲＦＹＮＯＬ登録商標１０４）、ノニオン性アルキルフェニルエトキシレートおよび溶媒を含まない界面活性剤のブレンド（例えばエボニックリソースエフィシエンシー社のＳＵＲＦＹＮＯＬ登録商標ＣＴ−２１１）、ノニオン性有機界面活性剤（例えばエボニック社のＴＥＧＯ登録商標Ｗｅｔ５１０）、ノニオンフルオロ界面活性剤（例えば以前はＺＯＮＹＬ  ＦＳＯとして知られていたデュポン社のＣＡＰＳＴＯＮＥ登録商標フルオロ界面活性剤、オムノバソリューションズ社のＰＯＬＹＦＯＸＴＭＰＦ−１５４Ｎ）、ノニオン性第２級アルコールエトキシレート（例えばＴＥＲＧＩＴＯＬ登録商標１５−Ｓ−５、ＴＥＲＧＩＴＯＬ登録商標１５−Ｓ−７、ＴＥＲＧＩＴＯＬ登録商標１５−Ｓ−９、およびＴＥＲＧＩＴＯＬ登録商標１５−Ｓ−３０、全てダウケミカル社から）、水溶性ノニオン界面活性剤（例えばＴＥＲＧＩＴＯＬ登録商標ＴＭＮ−６）、およびこれらの組み合わせが含まれる。アニオン性分散剤の例には、ＤＯＷＦＡＸＴＭファミリー（ダウケミカル社）のアニオン性分散剤が含まれ、そしてカチオン性分散剤の例には、ドデシルトリメチルアンモニウムクロリドおよびヘキサデシルジメチルアンモニウムクロリドが含まれる。これまで列挙した分散剤の任意の組み合わせもまた使用されてよい。
【０２８７】
抗コゲーション剤の例には、オレス−３−ホスフェートまたはポリオキシエチレン（３）オレイルモノ／ジホスフェート（例えばクロダ社のＣｒｏｄａｆｏｓ登録商標Ｎ−３Ａ、現在のＣｒｏｄａｆｏｓ登録商標Ｏ３Ａ）、ヒュームドアルミナまたはヒュームドシリカの水性分散液（例えばキャボット社のＣＡＢ−Ｏ−ＳＰＥＲＳＥ登録商標）、メチルグリシン二酢酸（例えばＢＡＳＦ社のＴｒｉｌｏｎ登録商標Ｍ）のような金属イオン封鎖剤／キレート剤、およびこれらの組み合わせが含まれる。
【０２８８】
抗コゲーション剤は、融合剤および／または仕上げ向上剤中に、融合剤および／または仕上げ向上剤（単数または複数）／組成物（単数または複数）の合計重量に基づいて、約０.０１重量％から約２重量％の範囲にわたる量で、または約１.５重量％未満、または約１重量％未満、または少なくとも０.０１重量％、または少なくとも約０.１重量％、または少なくとも約０.５重量％の量で存在してよい。
【０２８９】
殺生物剤の例には、ＡＣＴＩＣＩＤＥ登録商標Ｂ−２０（ソー社から入手可能）における活性成分としての１,２−ベンゾイソチアゾリン−３−オン、ＡＣＴＩＣＩＤＥ登録商標Ｍ−２０（ソー社から入手可能）における活性成分としての２−メチル−４−イソチアゾリン−３−オン、１,２−ベンゾイソチアゾリン−３−オンの水溶液（例えばアルドリッチケミカルズ社のＰＲＯＸＥＬ登録商標ＧＸＬ）、四級アンモニウム化合物（例えば、Ｂａｒｄａｃ登録商標２２５０および２２８０、Ｂａｒｑｕａｔ登録商標５０−６５Ｂ、およびＣａｒｂｏｑｕａｔ登録商標２５０−Ｔ、すべてロンザ社から）、メチルイソチアゾロンの水溶液（例えばダウケミカル社のＫｏｒｄｅｋ登録商標ＭＬＸ）、およびこれらの組み合わせが含まれる。
【０２９０】
殺生物剤は、剤（単数または複数）／組成物（単数または複数）中に、剤（単数または複数）／組成物（単数または複数）の合計重量に基づいて、約０.０１重量％から約２重量％の範囲にわたる量で、または約１.５重量％未満、または約１重量％未満、または少なくとも０.０１重量％、または少なくとも約０.１重量％、または少なくとも約０.５重量％の量で存在してよい。
【０２９１】
融合剤および／または仕上げ向上剤はまた、バインダー、または湿潤剤および潤滑剤のような他の添加剤（例えばリポケミカル社のＬＩＰＯＮＩＣ登録商標ＥＧ−１（ＬＥＧ−１））またはキレート剤（例えばエチレンジアミン四酢酸２ナトリウム（ＥＤＴＡ−Ｎａ））を含んでいてよい。
【０２９２】
上記した添加剤の量は合計で、融合剤および／または仕上げ向上剤の合計重量に基づいて、約２０重量％までの量であることができる。
【０２９３】
共溶媒（単数または複数）
幾つかの例では、本願で説明した剤（単数または複数）（例えば融合剤および／または仕上げ向上剤）のそれぞれは、少なくとも１つの共溶媒を含むことができる。共溶媒は剤（単数または複数）／組成物（単数または複数）のそれぞれの合計重量に基づいて、約０.１重量％から約５０重量％の範囲にわたる量で、または約６０重量％未満、または約５０重量％未満、または約４５重量％未満、または約４０重量％未満、または約３５重量％未満、または約３０重量％未満、または約２５重量％未満、または約２０重量％未満、または約１５重量％未満、または約１０重量％未満、または約５重量％未満、または少なくとも約１０重量％、または少なくとも約１５重量％、または少なくとも約２０重量％、または少なくとも約２５重量％、または少なくとも約３０重量％、または少なくとも約３５重量％、または少なくとも約４０重量％、または少なくとも約４５重量％、または少なくとも約５０重量％の量で存在することができる。
【０２９４】
共溶媒の幾つかの例は、２−ピロリジノン、ヒドロキシエチル−２−ピロリドン、ジエチレングリコール、２−メチル−１,３−プロパンジオール、テトラエチレングリコール、トリプロピレングリコールメチルエーテル、ジプロピレングリコールメチルエーテル、トリプロピレングリコールブチルエーテル、ジプロピレングリコールブチルエーテル、トリエチレングリコールブチルエーテル、１,２−ヘキサンジオール、２−ヒドロキシエチルピロリジノン、２−ヒドロキシエチル−２−ピロリジノン、１,６−ヘキサンジオール、およびこれらの組み合わせを含むことができる。
【０２９５】
水
剤（単数または複数）（例えば融合剤および／または仕上げ向上剤）のバランス量は水であってよい。従って水の量は、ナノ粒子（単数または複数）、近赤外線吸収性化合物（単数または複数）、および着色料（単数または複数）の量に依存して変動してよい。
【０２９６】
幾つかの例では、水は剤（単数または複数）の中に、剤（単数または複数）／組成物（単数または複数）の合計重量に基づいて、約５０重量％を超える量で存在することができる。幾つかの例では、水は剤（単数または複数）／組成物（単数または複数）の中に、剤（単数または複数）／組成物（単数または複数）の合計重量に基づいて、約５０重量％から約９０重量％の量で存在することができる。他の例においては、剤（単数または複数）／組成物（単数または複数）は水を、剤（単数または複数）／組成物（単数または複数）の合計重量に基づいて、約６０重量％から約９０重量％の量で含むことができる。さらなる例では、剤（単数または複数）／組成物（単数または複数）は約７０重量％から約８５重量％の水を含有することができる。幾つかの例について詳しく説明したが、開示された例は修正してよいことが理解されよう。従って、以上の記載は非限定的なものとみなされる。
【０２９７】
特に明記しない限り、これまでに記載したどの特徴も、本願に記載したいずれかの例またはいずれかの他の特徴とも組み合わせることができる。
【０２９８】
本願に開示された例の記載および特許請求において、単数形「ある」、「あの」および「その」は、文脈が明らかに他のことを意図しているのでない限り、複数物への参照を含んでいることが留意されよう。
【０２９９】
本願において、濃度、量、および他の数値データは、範囲形式で表現または提示されてよいことが理解されよう。そうした範囲形式は、単に便宜上と簡潔さのために使用されるものであり、よって範囲の端点として明確に示された数値だけでなく、その範囲内に包含される全ての個々の数値または部分範囲をも、あたかも各々の数値および部分範囲が明示的に示されているかのようにして含むよう、柔軟に解釈されるべきであることが理解されよう。例として、「約１重量％から約５重量％」の数値範囲は、明示的に示された約１重量％から約５重量％の値だけでなく、このように示された範囲内の個々の値および部分範囲をも含むように解釈されるべきである。従ってこの数値範囲内には、２、３.５、および４といった個々の値、および１−３、２−４、および３−５といった部分範囲、その他が含まれる。同じことが、単一の数値を示している範囲についても適用される。
【０３００】
明細書の全体を通じて、「ひとつの例」、「幾つかの例」、「別の例」、「ある例」およびその他に対する言及は、その例に関して記載された特定の要素（例えば、特徴、構造、および／または特性）が、本願に記載された少なくとも１つの例に含まれており、他の例においては存在しても、または存在しなくてもよいことを意味している。加えて、いずれかの例について記載された要素は、文脈が明らかに他のことを示しているのでない限り、種々の例において任意の適切な仕方で組み合わせてよいことが理解されよう。
【０３０１】
特に明記しない限り、本願における成分の「重量％」に対する言及は、その成分を含む組成物の全体のパーセントとして、その成分の重量に対するものである。例えば、液体組成物中に分散された、例えばポリウレタン（単数または複数）または着色料（単数または複数）のような固形材料の「重量％」に対する言及は、組成物中におけるそれらの固形物の重量パーセントに対するものであり、組成物の非揮発性固形分の合計中のパーセントとしてのそれらの固形分の量に対するものではない。
【０３０２】
本願において標準的な試験が示されている場合、特に明記しない限り、参照される試験のバージョンは、本件特許出願の出願時に最も近いものである。
【０３０３】
本願および以下の例において開示されている全ての量は、特に明記しない限り重量％である。
【図１ａ】
2021519709.tif 000026
【図１ｂ】
2021519709.tif 000027
【図２】
2021519709.tif 000028
【図３Ａ】
2021519709.tif 000029
【図３Ｂ】
2021519709.tif 000030
【図３Ｃ】
2021519709.tif 000031
【図３Ｄ】
2021519709.tif 000032
【図３Ｅ】
2021519709.tif 000033
【図４】
2021519709.tif 000034
【国際調査報告】
2021519709.tif 000035